(57)【要約】本開示の課題は、低抵抗化を図ることが可能な半導体装置及びその製造方法を提供することである。複数の半導体部（３）は、第１方向（Ｄ１）において互いに離隔して並んでいる。複数の半導体部（３）の各々におけるヘテロ接合（３５）は、第１窒化物半導体部（３１）のｃ軸に沿っている第１方向（Ｄ１）に直交する第２方向（Ｄ２）に延びている。複数の第１電極（４）は、第１方向（Ｄ１）と第２方向（Ｄ２）との両方に直交する第３方向（Ｄ３）において、各々が複数の半導体部（３）のうち対応する半導体部（３）と重なっており対応する半導体部（３）のヘテロ接合（３５）と直接的に電気的に接続されている。複数の第２電極（５）は、第３方向（Ｄ３）において、各々が複数の半導体部（３）のうち対応する半導体部（３）を挟んで複数の第１電極（４）のうち対応する半導体部（３）と重なっている第１電極（４）とは反対側に位置しており対応する半導体部（３）のヘテロ接合（３５）と直接的に電気的に接続されている。
2019188767.tif 000002
【特許請求の範囲】
【請求項１】
第１方向において互いに離隔して並んでおり、各々が第１窒化物半導体部と前記第１窒化物半導体部よりもバンドギャップの大きな第２窒化物半導体部とのヘテロ接合であって前記第１窒化物半導体部のｃ軸に沿っている前記第１方向に直交する第２方向に延びている前記ヘテロ接合を有する複数の半導体部と、
前記第１方向と前記第２方向との両方に直交する第３方向において、各々が前記複数の半導体部のうち対応する半導体部と重なっており前記対応する半導体部のヘテロ接合と直接的に電気的に接続されている複数の第１電極と、
前記第３方向において、各々が前記複数の半導体部のうち対応する半導体部を挟んで前記複数の第１電極のうち前記対応する半導体部に重なっている第１電極とは反対側に位置しており前記対応する半導体部の前記ヘテロ接合と直接的に電気的に接続されている複数の第２電極と、
前記複数の第１電極が電気的に共通接続されている第１共通電極と、
前記複数の第２電極が電気的に共通接続されている第２共通電極と、を備える、
半導体装置。
【請求項２】
前記第３方向において互いに反対側にある第１面及び第２面を有する基板を更に備え、
前記複数の第２電極は、前記基板の前記第１面上に配置されている、
請求項１に記載の半導体装置。
【請求項３】
前記基板は、窒化物半導体基板であり、
前記第１面が、前記窒化物半導体基板のｃ軸に沿った結晶面である、
請求項２に記載の半導体装置。
【請求項４】
前記第１窒化物半導体部は、前記窒化物半導体基板を下地とするエピタキシャル層であり、
前記第２窒化物半導体部は、前記第１窒化物半導体部を下地とするエピタキシャル層である、
請求項３に記載の半導体装置。
【請求項５】
前記複数の第２電極の各々は、前記第２方向に沿った直線状であり、
前記複数の第２電極は、前記基板の前記第１面上で前記第１方向において互いに離隔して並んでいる、
請求項３又は４のいずれか一項に記載の半導体装置。
【請求項６】
前記複数の半導体部の各々では、前記第２窒化物半導体部において前記第１方向に交差する表面と、前記複数の第２電極のうち前記対応する半導体部の前記ヘテロ接合と直接的に電気的に接続されている第２電極において前記第１面に平行な表面と、のなす内角が７０度以上である、
請求項２〜５のいずれか一項に記載の半導体装置。
【請求項７】
各々が前記複数の半導体部のうち対応する半導体部の前記第２窒化物半導体部に前記第１方向において対向している複数のゲート電極を更に備える、
請求項１〜６のいずれか一項に記載の半導体装置。
【請求項８】
請求項５に記載の半導体装置の製造方法であって、
前記基板の前記第１面上に各々が直線状であって前記基板のｃ軸に沿った方向に並んでいる複数のマスク部を形成するマスク部形成工程と、
各々が前記基板の前記第１面において前記複数のマスク部のうち隣り合う２つのマスク部の間の領域と前記２つのマスク部それぞれの表面の一部とに跨る複数の前記第１窒化物半導体部をＥＬＯによって形成する第１エピタキシャル成長工程と、
複数の前記第２窒化物半導体部を前記複数の前記第１窒化物半導体部のうち対応する第１窒化物半導体部上にエピタキシャル成長させる第２エピタキシャル成長工程と、を備える、
半導体装置の製造方法。
【請求項９】
厚さ方向において互いに反対側にある第１面及び第２面を有し、前記第１面がｃ軸に沿った結晶面である窒化物半導体基板と、
各々が前記厚さ方向と前記窒化物半導体基板のｃ軸に沿った第１方向との両方に直交する第２方向に長い直線状であり前記窒化物半導体基板の前記第１面上において前記第１方向に並んでいる複数の絶縁体部と、
前記第１方向において互いに離隔して並んでおり、各々が、前記窒化物半導体基板の前記第１面において前記複数の絶縁体部のうち隣り合う２つの絶縁体部の間の領域上に形成され前記２つの絶縁体部上に延びている第１窒化物半導体部と前記第１窒化物半導体部において前記第１方向に交差する２つの表面のうち＋ｃ面に沿った表面上に直接形成されている第２窒化物半導体部とを有する、複数の半導体部と、
各々が前記複数の半導体部のうち対応する半導体部の前記第１窒化物半導体部と前記第２窒化物半導体部とのヘテロ接合に電気的に接続されている複数の第１電極と、
各々が前記複数の半導体部のうち対応する半導体部の前記第１窒化物半導体部と前記第２窒化物半導体部とのヘテロ接合に電気的に接続されており、前記複数の第１電極のうち対応する第１電極と前記第２方向において離れている複数の第２電極と、
前記複数の第１電極が共通接続されている第１共通電極と、
前記複数の第２電極が共通接続されている第２共通電極と、を備える、
半導体装置。
【請求項１０】
前記複数の第１電極の各々は、前記厚さ方向において前記対応する半導体部上に形成されている上部電極であり、
前記複数の第２電極の各々は、前記厚さ方向において前記対応する半導体部上に形成されている上部電極である、
請求項９に記載の半導体装置。
【請求項１１】
前記複数の半導体部の各々における前記第２窒化物半導体部において前記第１方向に交差する表面と、前記複数の絶縁体部のうち前記第２窒化物半導体部に接している絶縁体部において前記窒化物半導体基板の前記第１面に平行な表面と、のなす内角が７０度以上である、
請求項９又は１０に記載の半導体装置。
【請求項１２】
前記第１窒化物半導体部は、前記窒化物半導体基板を下地とするエピタキシャル層であり、
前記第２窒化物半導体部は、前記第１窒化物半導体部を下地とするエピタキシャル層である、
請求項１１に記載の半導体装置。
【請求項１３】
各々が前記第１方向において前記複数の半導体部のうち対応する半導体部の前記第２窒化物半導体部に対向している複数のゲート電極を更に備える、
請求項９〜１２のいずれか一項に記載の半導体装置。
【請求項１４】
請求項９に記載の半導体装置の製造方法であって、
前記窒化物半導体基板の前記第１面上に前記複数の絶縁体部を形成する絶縁体部形成工程と、
前記複数の前記第１窒化物半導体部をＥＬＯによって形成する第１エピタキシャル成長工程と、
前記複数の前記第１窒化物半導体部の各々の上に前記第２窒化物半導体部をエピタキシャル成長させる第２エピタキシャル成長工程と、を備える、
半導体装置の製造方法。
【発明の詳細な説明】
【技術分野】
【０００１】
本開示は、一般に半導体装置及びその製造方法に関し、より詳細には、ヘテロ接合を有する半導体装置及びその製造方法に関する。
【背景技術】
【０００２】
従来、半導体装置として、ドレイン領域とソース領域とが縦方向に分かれて配置されている縦型の半導体装置が知られている（例えば、特許文献１）。【０００３】
特許文献１に記載された半導体装置は、ドレイン電極と、ドレイン領域と、ドリフト部と、ゲート部と、ソース領域と、ソース電極と、を備えている。【０００４】
特許文献１に記載された半導体装置では、ドレイン領域は、ドレイン電極上に設けられている。ドリフト部は、ドレイン領域上に設けられている。ゲート部は、ドリフト部上の一部に配置されている。ソース領域は、ドリフト部上の他の一部に配置されている。【０００５】
ドレイン領域は、窒化ガリウムからなる。ドリフト部は、窒化アルミニウムガリウムの第１半導体領域と、窒化ガリウムの第２半導体領域と、を備えている。第１半導体領域及び第２半導体領域は、ドレイン領域とゲート部とを結ぶ方向に伸びている。第１半導体領域と第２半導体領域は、直接的に接している。第１半導体領域と第２半導体領域は、第１ヘテロ接合を構成している。第１ヘテロ接合は、ｃ面に形成されている。第１半導体領域と第２半導体領域は、平面視したときに、一方方向に繰り返し配置されている。【０００６】
ゲート部は、窒化ガリウムの第３半導体領域と、窒化アルミニウムガリウムの第４半導体領域と、を備えている。第３半導体領域及び第４半導体領域は、ドレイン領域とゲート部とを結ぶ方向とは直交する方向に伸びている。第３半導体領域と第４半導体領域とは第２ヘテロ接合を構成している。第２ヘテロ接合は、ａ面に形成されている。【０００７】
ソース領域は、窒化ガリウムと窒化アルミニウムガリウムで構成されている。ソース領域は、ソース電極に電気的に接続されている。【０００８】
また、従来、半導体装置として、ＧａＮ系の化合物半導体材料を用いた電界効果トランジスタ等の窒化物半導体装置が知られている（特許文献２）。【０００９】
特許文献２に記載された窒化物半導体装置は、主面の面方位が（０００１）面であるサファイアからなる基板と、アンドープのＧａＮからなる第１の半導体層と、第１の半導体層の上に形成されたアンドープのＡｌ0.15Ｇａ0.85Ｎからなる第２の半導体層と、第２の半導体層上に部分的に形成されたコントロール領域と、コントロール領域の上に形成されたゲート電極と、第２の半導体層の上に形成されたソース電極及びドレイン電極と、を有している。コントロール領域は、コントロール層と、コンタクト層と、からなる。コントロール層は、第２の半導体層の上に形成されたｐ型Ａｌ0.15Ｇａ0.85Ｎからなる。コンタクト層は、コントロール層の上に形成された高濃度のｐ型ＧａＮからなる。【００１０】
トランジスタ、ダイオード等の半導体装置では、オン状態のときの損失が低いのが好ましい。
【先行技術文献】
【特許文献】
【００１１】
【特許文献１】特開２００８−２５８５１４号公報
【特許文献２】特開２００７−２０１０９３号公報
【発明の概要】
【００１２】
本開示の目的は、低抵抗化を図ることが可能な半導体装置及びその製造方法を提供することにある。
【００１３】
本開示の一態様に係る半導体装置は、複数の半導体部と、複数の第１電極と、複数の第２電極と、第１共通電極と、第２共通電極と、を備える。前記複数の半導体部は、第１方向において互いに離隔して並んでいる。前記複数の半導体部の各々は、第１窒化物半導体部と前記第１窒化物半導体部よりもバンドギャップの大きな第２窒化物半導体部とのヘテロ接合を有する。前記複数の半導体部の各々における前記ヘテロ接合は、前記第１窒化物半導体部のｃ軸に沿っている前記第１方向に直交する第２方向に延びている。前記複数の第１電極は、前記第１方向と前記第２方向との両方に直交する第３方向において、各々が前記複数の半導体部のうち対応する半導体部と重なっており前記対応する半導体部のヘテロ接合と直接的に電気的に接続されている。前記複数の第２電極は、前記第３方向において、各々が前記複数の半導体部のうち対応する半導体部を挟んで前記複数の第１電極のうち前記対応する半導体部に重なっている第１電極とは反対側に位置しており前記対応する半導体部の前記ヘテロ接合と直接的に電気的に接続されている。前記第１共通電極には、前記複数の第１電極が電気的に共通接続されている。前記第２共通電極には、前記複数の第２電極が電気的に共通接続されている。
【００１４】
本開示の一態様に係る半導体装置の製造方法は、本開示の別の一態様の半導体装置に関する製造方法である。前記別の態様の半導体装置は、複数の半導体部と、複数の第１電極と、複数の第２電極と、第１共通電極と、第２共通電極と、を備える。前記複数の半導体部は、第１方向において互いに離隔して並んでいる。前記複数の半導体部の各々は、第１窒化物半導体部と前記第１窒化物半導体部よりもバンドギャップの大きな第２窒化物半導体部とのヘテロ接合を有する。前記複数の半導体部の各々における前記ヘテロ接合は、前記第１窒化物半導体部のｃ軸に沿っている前記第１方向に直交する第２方向に延びている。前記複数の第１電極は、前記第１方向と前記第２方向との両方に直交する第３方向において、各々が前記複数の半導体部のうち対応する半導体部と重なっており前記対応する半導体部のヘテロ接合と直接的に電気的に接続されている。前記複数の第２電極は、前記第３方向において、各々が前記複数の半導体部のうち対応する半導体部を挟んで前記複数の第１電極のうち前記対応する半導体部に重なっている第１電極とは反対側に位置しており前記対応する半導体部の前記ヘテロ接合と直接的に電気的に接続されている。前記第１共通電極には、前記複数の第１電極が電気的に共通接続されている。前記第２共通電極には、前記複数の第２電極が電気的に共通接続されている。前記別の態様の半導体装置は、基板を更に備える。前記基板は、前記第３方向において互いに反対側にある第１面及び第２面を有する。前記複数の第２電極は、前記基板の前記第１面上に配置されている。前記基板は、窒化物半導体基板である。前記第１面が、前記窒化物半導体基板のｃ軸に沿った結晶面である。前記複数の第２電極の各々は、前記第２方向に沿った直線状である。前記複数の第２電極は、前記基板の前記第１面上で前記第１方向において互いに離隔して並んでいる。前記一態様に係る半導体装置の製造方法は、マスク部形成工程と、第１エピタキシャル成長工程と、第２エピタキシャル成長工程と、を備える。前記マスク部形成工程では、前記基板の前記第１面上に各々が直線状であって前記基板のｃ軸に沿った方向に並んでいる複数のマスク部を形成する。前記第１エピタキシャル成長工程では、各々が前記基板の前記第１面において前記複数のマスク部のうち隣り合う２つのマスク部の間の領域と前記２つのマスク部それぞれの表面の一部とに跨る複数の前記第１窒化物半導体部をＥＬＯ（Epitaxial Lateral Overgrowth）によって形成する。前記第２エピタキシャル成長工程では、複数の前記第２窒化物半導体部を前記複数の前記第１窒化物半導体部のうち対応する第１窒化物半導体部上にエピタキシャル成長させる。
【００１５】
本開示の一態様に係る半導体装置は、窒化物半導体基板と、複数の絶縁体部と、複数の半導体部と、複数の第１電極と、複数の第２電極と、第１共通電極と、第２共通電極と、を備える。前記窒化物半導体基板は、その厚さ方向において互いに反対側にある第１面及び第２面を有する。前記窒化物半導体基板では、前記第１面がｃ軸に沿った結晶面である。前記複数の絶縁体部は、各々が前記厚さ方向と前記窒化物半導体基板のｃ軸に沿った第１方向との両方に直交する第２方向に長い直線状である。前記複数の絶縁体部は、前記窒化物半導体基板の前記第１面上において前記第１方向に並んでいる。前記複数の半導体部は、前記第１方向において互いに離隔して並んでいる。前記複数の半導体部の各々は、第１窒化物半導体部と、第２窒化物半導体部と、を有する。前記第１窒化物半導体部は、前記窒化物半導体基板の前記第１面において前記複数の絶縁体部のうち隣り合う２つの絶縁体部の間の領域上に形成され前記２つの絶縁体部上に延びている。前記第２窒化物半導体部は、前記第１窒化物半導体部において前記第１方向に交差する２つの表面のうち＋ｃ面に沿った表面上に直接形成されている。前記複数の第１電極の各々は、前記複数の半導体部のうち対応する半導体部の前記第１窒化物半導体部と前記第２窒化物半導体部とのヘテロ接合に電気的に接続されている。前記複数の第２電極の各々は、前記複数の半導体部のうち対応する半導体部の前記第１窒化物半導体部と前記第２窒化物半導体部とのヘテロ接合に電気的に接続されている。前記複数の第２電極の各々は、前記複数の第１電極のうち対応する第１電極と前記第２方向において離れている。前記第１共通電極には、前記複数の第１電極が共通接続されている。前記第２共通電極には、前記複数の第２電極が共通接続されている。
【００１６】
本開示の一態様に係る半導体装置の製造方法は、前記半導体装置に関する製造方法であって、絶縁体部形成工程と、第１エピタキシャル成長工程と、第２エピタキシャル成長工程と、を備える。前記絶縁体部形成工程では、前記窒化物半導体基板の前記第１面上に前記複数の絶縁体部を形成する。前記第１エピタキシャル成長工程では、前記複数の前記第１窒化物半導体部をＥＬＯ（Epitaxial Lateral Overgrowth）によって形成する。前記第２エピタキシャル成長工程では、前記複数の前記第１窒化物半導体部の各々の上に前記第２窒化物半導体部をエピタキシャル成長させる。
【図面の簡単な説明】
【００１７】
【図１】図１Ａは、実施形態１に係る半導体装置の平面図である。図１Ｂは、同上の半導体装置を示し、図１ＡのＸ−Ｘ線断面図である。
【図２】図２は、同上の半導体装置の耐圧とオン抵抗との関係を説明するグラフである。
【図３】図３は、同上の半導体装置における第２窒化物半導体部の表面のテーパ角と半導体部の２次元電子ガスの濃度との関係を説明するグラフである。
【図４】図４は、同上の半導体装置の第２窒化物半導体部の組成比を変えた場合の第２窒化物半導体部の表面のテーパ角と半導体部の２次元電子ガスの濃度との関係を説明するグラフである。
【図５】図５Ａ〜５Ｃは、同上の半導体装置の製造方法を説明するための主要工程断面図である。
【図６】図６Ａ〜６Ｃは、同上の半導体装置の製造方法を説明するための主要工程平面図である。
【図７】図７Ａ〜７Ｄは、同上の半導体装置の製造方法を説明するための主要工程断面図である。
【図８】図８Ａ〜８Ｄは、同上の半導体装置の製造方法を説明するための主要工程平面図である。
【図９】図９Ａは、実施形態２に係る半導体装置の平面図である。図９Ｂは、同上の半導体装置を示し、図９ＡのＸ−Ｘ線断面図である。
【図１０】図１０は、同上の半導体装置の耐圧とオン抵抗との関係を説明するグラフである。
【図１１】図１１Ａ〜１１Ｃは、同上の半導体装置の製造方法を説明するための主要工程断面図である。
【図１２】図１２Ａ〜１２Ｃは、同上の半導体装置の製造方法を説明するための主要工程平面図である。
【図１３】図１３Ａ〜１３Ｃは、同上の半導体装置の製造方法を説明するための主要工程断面図である。
【図１４】図１４Ａ〜１４Ｃは、同上の半導体装置の製造方法を説明するための主要工程平面図である。
【発明を実施するための形態】
【００１８】
下記の実施形態等において説明する図１Ａ、１Ｂ、５Ａ〜５Ｃ、６Ａ〜６Ｃ、７Ａ〜７Ｄ、８Ａ〜８Ｄ、９Ａ、９Ｂ、１１Ａ〜１１Ｃ、１２Ａ〜１２Ｃ、１３Ａ〜１３Ｃ及び１４Ａ〜１４Ｃは、模式的な図であり、図中の各構成要素の大きさや厚さそれぞれの比が、必ずしも実際の寸法比を反映しているとは限らない。
【００１９】
（実施形態１）
以下では、実施形態１に係る半導体装置１について、図１Ａ及び１Ｂに基づいて説明する。
【００２０】
半導体装置１は、複数の半導体部３と、複数の第１電極４と、複数の第２電極５と、第１共通電極４０と、第２共通電極５０と、を備える。複数の半導体部３は、第１方向Ｄ１において互いに離隔して並んでいる。複数の半導体部３の各々は、第１窒化物半導体部３１と第１窒化物半導体部３１よりもバンドギャップの大きな第２窒化物半導体部３２とのヘテロ接合３５を有する。複数の半導体部３の各々におけるヘテロ接合３５は、第１窒化物半導体部３１のｃ軸に沿っている第１方向Ｄ１に直交する第２方向Ｄ２に延びている。複数の第１電極４は、第１方向Ｄ１と第２方向Ｄ２との両方に直交する第３方向Ｄ３において、各々が複数の半導体部３のうち対応する半導体部３と重なっており対応する半導体部３のヘテロ接合３５と直接的に電気的に接続されている。複数の第２電極５は、第３方向Ｄ３において、各々が複数の半導体部３のうち対応する半導体部３を挟んで複数の第１電極４のうち対応する半導体部３に重なっている第１電極４とは反対側に位置しており対応する半導体部３のヘテロ接合３５と直接的に電気的に接続されている。第１共通電極４０には、複数の第１電極４が電気的に共通接続されている。第２共通電極５０には、複数の第２電極５が電気的に共通接続されている。なお、図１Ａでは、基板２にドットのハッチングを付してあるが、このハッチングは、断面を表すものではなく、基板２と基板２以外の構成要素（各半導体部３、各第１電極４、各第２電極５、第１共通電極４０及び第２共通電極５０等）との関係を分かりやすくするために付してあるにすぎない。
【００２１】
半導体装置１は、基板２を更に備える。基板２は、第３方向Ｄ３において複数の半導体部３に近い側にある第１面２１と、複数の半導体部３から遠い側にある第２面２２と、を有する。複数の第２電極５は、基板２の第１面２１上に配置されている。複数の第２電極５の各々は、第２方向Ｄ２に沿った直線状である。複数の第２電極５は、基板２の第１面２１上で第１方向Ｄ１において互いに離隔して並んでいる。
【００２２】
半導体装置１は、複数のゲート電極６を更に備える。複数のゲート電極６の各々は、複数の半導体部３のうち対応する半導体部３の第２窒化物半導体部３２に第１方向Ｄ１において対向している。
【００２３】
半導体装置１は、図１Ｂに示すように、第３方向Ｄ３において、各々が対応するゲート電極６と対応する第２電極５との間に介在する複数の第１絶縁層９１を更に備える。各第１絶縁層９１は、電気絶縁性を有する。また、半導体装置１は、図１Ｂに示すように、各々が複数の半導体部３のうち隣り合う２つの半導体部３の間に介在している第２絶縁層９２を更に備える。第２絶縁層９２は、第３方向Ｄ３において、第１絶縁層９１上に形成されゲート電極６を覆っている。第２絶縁層９２は、電気絶縁性を有する。なお、図１Ａでは、第１絶縁層９１及び第２絶縁層９２の図示を省略してある。
【００２４】
実施形態１に係る半導体装置１は、電界効果トランジスタチップである。ここにおいて、半導体装置１では、複数の第１電極４、複数の第２電極５が、それぞれ、複数のソース電極、複数のドレイン電極を構成している。以下では、説明の便宜上、複数の第１電極４、複数の第２電極５を、それぞれ、複数のソース電極４、複数のドレイン電極５と称することもある。
【００２５】
半導体装置１の各構成要素については、以下に、より詳細に説明する。
【００２６】
半導体装置１の厚さ方向（第３方向Ｄ３）からの平面視における半導体装置１の外周形状は、例えば、正方形状である。半導体装置１の厚さ方向からの平面視における半導体装置１のチップサイズ（Chip Size）は、例えば、５ｍｍ□（５ｍｍ×５ｍｍ）であるが、これに限らない。また、半導体装置１の外周形状は、正方形状に限らず、例えば、長方形状等でもよい。
【００２７】
基板２は、半導体部３を支持している。基板２は、例えば、窒化物半導体基板である。ここにおいて、基板２の結晶構造は、六方晶系である。上述の第１方向Ｄ１は、基板２のｃ軸に沿った方向（例えば、基板２のｃ軸に平行な方向）である。基板２のｃ軸は、図１Ａ及び１Ｂの各々において右向きである。図１Ｂの左下には、基板２のｃ軸を表す結晶軸〔０００１〕と、ｍ軸を表す結晶軸〔１−１００〕と、を示してある。基板２の第１面２１は、窒化物半導体基板のｃ軸に沿った結晶面である。基板２は、例えば、単結晶のＧａＮ基板である。単結晶のＧａＮ基板は、例えば、半絶縁性ＧａＮ基板である。
【００２８】
基板２は、基板２の厚さ方向（第３方向Ｄ３）において互いに反対側にある第１面２１及び第２面２２を有する。基板２の第１面２１は、ｍ面である。ｍ面は、例えば、（１−１００）面である。ここにおいて、面方位のミラー指数（Miller Index）に付加された“−”の符号は、当該符号に続く一の指数の反転を意味している。（１−１００）面は、４つの指数を括弧のなかに入れて表記したミラー指数による結晶面である。
【００２９】
基板２の第１面２１は、ｃ軸に沿った無極性面であればよく、ｍ面に限らず、例えば、ａ面でもよい。ａ面は、例えば、（１１−２０）面である。また、基板２の第１面２１は、例えば、ｍ面からのオフ角（以下、「第１オフ角」という）が０°よりも大きく５°以下の結晶面でもよい。ここにおいて、「第１オフ角」とは、ｍ面に対する第１面２１の傾斜角である。したがって、第１オフ角が０°であれば、第１面２１は、ｍ面である。同様に、基板２の第１面２１は、例えば、ａ面からのオフ角（以下、「第２オフ角」という）が０°よりも大きく５°以下の結晶面でもよい。ここにおいて、「第２オフ角」とは、ａ面に対する第１面２１の傾斜角である。したがって、第２オフ角が０°であれば、第１面２１は、ａ面である。基板２の厚さは、例えば、１００μｍ〜７００μｍである。
【００３０】
複数の半導体部３は、基板２の第１面２１上に設けられている。複数の半導体部３の各々は、バンドギャップの大きさが互いに異なる第１窒化物半導体部３１及び第２窒化物半導体部３２を有する。第２窒化物半導体部３２の組成は、第１窒化物半導体部３１の組成とは異なる。複数の半導体部３の各々では、第１窒化物半導体部３１と第２窒化物半導体部３２とが第１方向Ｄ１において並んでいる。また、複数の半導体部３の各々は、第１窒化物半導体部３１とはバンドギャップの大きさが異なる第３窒化物半導体部３３を更に有する。第３窒化物半導体部３３は、第１方向Ｄ１において第１窒化物半導体部３１における第２窒化物半導体部３２側とは反対側に位置している。
【００３１】
また、複数の半導体部３の各々は、第１窒化物半導体部３１とはバンドギャップの大きさが異なる第４窒化物半導体部３４を更に有する。第４窒化物半導体部３４は、対応する半導体部３において第２窒化物半導体部３２の基板２側とは反対側の端部と第３窒化物半導体部３３の基板２側とは反対側の端部との間に介在している。
【００３２】
複数の半導体部３の各々では、第１方向Ｄ１において第２窒化物半導体部３２及び第３窒化物半導体部３３それぞれの厚さが第１窒化物半導体部３１の厚さよりも薄い。また、複数の半導体部３の各々では、基板２の厚さ方向（第３方向Ｄ３）において第４窒化物半導体部３４の厚さが、第１窒化物半導体部３１の厚さよりも薄い。
【００３３】
基板２の厚さ方向（第３方向Ｄ３）における第１窒化物半導体部３１の厚さは、例えば、７．５μｍであるが、これに限らず、例えば５μｍ以上３０μｍ以下であるのが好ましい。また、第１方向Ｄ１における第１窒化物半導体部３１の厚さは、例えば、４μｍである。また、第１方向Ｄ１における第２窒化物半導体部３２及び第３窒化物半導体部３３の各々の厚さは、例えば、２０ｎｍである。基板２の厚さ方向（第３方向Ｄ３）における第４窒化物半導体部３４の厚さは、例えば、２０ｎｍである。
【００３４】
第１窒化物半導体部３１は、例えば、アンドープのＧａＮ結晶である。また、第２窒化物半導体部３２、第３窒化物半導体部３３及び第４窒化物半導体部３４の各々は、アンドープのＡｌＧａＮ結晶である。第１窒化物半導体部３１、第２窒化物半導体部３２、第３窒化物半導体部３３及び第４窒化物半導体部３４の各々は、エピタキシャル層である。複数の半導体部３の各々では、第２窒化物半導体部３２のＡｌの組成比と第３窒化物半導体部３３のＡｌの組成比と第４窒化物半導体部３４のＡｌの組成比とが同じ値（例えば、０．２５）であるが、これに限らず互いに異なる値であってもよい。組成比は、例えば、ＥＤＸ法（Energy Dispersive X-ray Spectroscopy）による組成分析で求めた値である。組成比の相対的な大小関係を議論する上では、組成比は、ＥＤＸ法に限らず、例えば、オージェ電子分光法（Auger Electron Spectroscopy）による組成分析で求めた値でもよい。
【００３５】
複数の半導体部３の各々は、第１窒化物半導体部３１と第２窒化物半導体部３２とのヘテロ接合３５（以下、「第１ヘテロ接合３５」ともいう）を有する。第１ヘテロ接合３５は、基板２の第１面２１に沿った第１方向Ｄ１に交差（本実施形態では、直交）する。また、複数の半導体部３は、第１窒化物半導体部３１と第３窒化物半導体部３３とのヘテロ接合３６（以下、「第２ヘテロ接合３６」ともいう）を有する。第２ヘテロ接合３６は、基板２の第１面２１に沿った第１方向Ｄ１に交差（本実施形態では、直交）する。複数の半導体部３の各々における第１ヘテロ接合３５及び第２ヘテロ接合３６は、第１方向Ｄ１に直交する第２方向Ｄ２に延びている。第１ヘテロ接合３５及び第２ヘテロ接合３６の各々は、第１方向Ｄ１に直交する（つまり、第１ヘテロ接合３５及び第２ヘテロ接合３６の各々と第１方向Ｄ１とのなす角度が９０°である）場合に限らない。言い換えれば、半導体部３において第１ヘテロ接合３５と第２電極５のうち基板２の第１面２１に平行な表面とのなす角度（内角）は、９０度に限らず、例えば、７０度以上１００度以下であればよい。また、半導体部３において第２ヘテロ接合３６と基板２の第１面２１とのなす角度（内角）は、９０度に限らず、例えば、７０度以上１００度以下であればよい。
【００３６】
第１窒化物半導体部３１は、基板２の第１面２１上に直接形成されている。第１窒化物半導体部３１は、第２方向Ｄ２から見てＴ字状である。より詳細には、第１窒化物半導体部３１では、第２方向Ｄ２から見て、第３方向Ｄ３において基板２の第１面２１に近い側の部分の第１方向Ｄ１の幅が、基板２の第１面２１から遠い側の部分の第１方向Ｄ１の幅よりも狭い。
【００３７】
第１窒化物半導体部３１は、第１方向Ｄ１において互いに反対側にある第１表面３１１と、第２表面３１２と、を有する。言い換えれば、第１窒化物半導体部３１は、第１方向Ｄ１に交差し第１方向Ｄ１において離れている第１表面３１１及び第２表面３１２を有する。第１表面３１１は、第１窒化物半導体部３１のIII族極性面（本実施形態では、Ｇａ極性面）である。Ｇａ極性面（＋ｃ面）は、（０００１）面である。第１表面３１１は、III族極性面に限らず、III族極性面に対して１°〜３０°程度傾いた結晶面でもよい。第２表面３１２は、第１窒化物半導体部３１のＶ族極性面（本実施形態では、Ｎ極性面）である。Ｎ極性面（−ｃ面）は、（０００−１）面である。第２表面３１２は、Ｖ族極性面に限らず、Ｖ族極性面に対して１°〜３０°程度傾いた結晶面でもよい。
【００３８】
複数の半導体部３の各々では、第１窒化物半導体部３１の第１表面３１１を含むように第１ヘテロ接合３５が形成されている。また、複数の半導体部３の各々では、第１窒化物半導体部３１の第２表面３１２を含むように第２ヘテロ接合３６が形成されている。
【００３９】
複数の半導体部３の各々では、第１方向Ｄ１に交差する第１ヘテロ接合３５の近傍に、窒化物半導体（ここでは、第２窒化物半導体部３２を構成するアンドープのＡｌＧａＮ結晶）の自発分極及びピエゾ分極によって、２次元電子ガス（Two-Dimensional Electron Gas）３７が発生している。言い換えれば、複数の半導体部３の各々では、第１ヘテロ接合３５が、２次元電子ガス３７を発生させる。２次元電子ガス３７を含む領域（以下、「２次元電子ガス層」ともいう）は、ｎチャネル層（電子伝導層）として機能することが可能である。また、複数の半導体部３の各々では、窒化物半導体（ここでは、第３窒化物半導体部３３を構成するアンドープのＡｌＧａＮ結晶）の自発分極及びピエゾ分極によって、第１方向Ｄ１に交差する第２ヘテロ接合３６の近傍に、２次元正孔ガス（Two-Dimensional Hole Gas）が発生している。言い換えれば、複数の半導体部３の各々では、第２ヘテロ接合３６が、２次元正孔ガスを発生させる。２次元正孔ガスを含む領域（以下、「２次元正孔ガス層」ともいう）は、ｐチャネル層（正孔伝導層）として機能することが可能である。
【００４０】
半導体装置１は、第１方向Ｄ１において互いに離れて並んでいる複数（例えば、１０００個）のダブルヘテロ構造部３０を有する。複数のダブルヘテロ構造部３０の各々は、第１方向Ｄ１において、第３窒化物半導体部３３、第１窒化物半導体部３１及び第２窒化物半導体部３２がこの順に並んでいる。
【００４１】
複数のダブルヘテロ構造部３０の各々は、上述の第１ヘテロ接合３５と、第２ヘテロ接合３６と、を有する。これにより、半導体装置１は、第１ヘテロ接合３５を複数（例えば、１０００個）有し、かつ、第２ヘテロ接合３６を複数（例えば、１０００個）有する。ここにおいて、半導体装置１では、複数の第１ヘテロ接合３５が平行であり、かつ、複数の第２ヘテロ接合３６が平行である。半導体装置１では、複数の第１ヘテロ接合３５が第１方向Ｄ１において略等間隔で並んでいる。半導体装置１では、第１方向Ｄ１において隣り合う２つの半導体部３の第２窒化物半導体部３２の表面３２１間の距離（複数の半導体部３のピッチ）が、例えば７．５μｍである。
【００４２】
また、半導体装置１では、複数の半導体部３と複数の第１電極４とが一対一に対応している。複数の第１電極４の各々は、第２方向Ｄ２に沿った直線状である。複数の第１電極４は、第１方向Ｄ１において離隔して並んでいる。半導体装置１では、複数の第１電極４の各々が、対応する半導体部３のヘテロ接合３５と直接的に電気的に接続されている。ここにおいて、「電気的に接続されている」とはオーミック接触していることを意味する。また、「対応する半導体部３のヘテロ接合３５と直接的に電気的に接続されている」とは、第１電極４と第１窒化物半導体部３１及び第２窒化物半導体部３２との間に半導体層を介さずに、対応する半導体部３のヘテロ接合３５と電気的に接続されていることを意味する。ここにおいて、第１電極４は、半導体部３のヘテロ接合３５とオーミック接触する合金部４２と、合金部４２上の金属部４１と、を有する。半導体装置１では、第１電極４の金属部４１が、例えば、ＴｉとＡｌとを含んでおり、合金部４２が、例えば、ＡｌとＴｉとＧａとを含んでいる。合金部４２は、第１窒化物半導体部３１と第２窒化物半導体部３２とに跨って形成されている。これにより、合金部４２は、第３方向Ｄ３において第１ヘテロ接合３５と重なっている。
【００４３】
また、半導体装置１では、複数の半導体部３と複数の第２電極５とが一対一に対応している。複数の第２電極５の各々は、第２方向Ｄ２に沿った直線状である。複数の第２電極５は、第１方向Ｄ１において離隔して並んでいる。複数の第２電極５の各々は、第３方向Ｄ３において、複数の半導体部３のうち対応する半導体部３を挟んで第１電極４とは反対側に位置しており、対応する半導体部３のヘテロ接合３５と直接的に電気的に接続されている。ここにおいて、「電気的に接続されている」とはオーミック接触していることを意味する。また、「対応する半導体部３のヘテロ接合３５と直接的に電気的に接続されている」とは、第２電極５と第１窒化物半導体部３１及び第２窒化物半導体部３２との間に半導体層を介さずに、対応する半導体部３のヘテロ接合３５と電気的に接続されていることを意味する。半導体装置１では、複数の第１電極４と複数の第２電極５とが一対一に対応しており、対応する第１電極４と第２電極５とが、第３方向Ｄ３において半導体部３を挟んで対向している。つまり、半導体装置１では、対応する第１電極４と第２電極５とが第３方向Ｄ３において離れている。半導体装置１では、第３方向Ｄ３において、対応する第１電極４と第２電極５との間に半導体部３のみが介在している。また、半導体装置１では、複数の第２電極５の各々は、第１方向Ｄ１において隣り合う２つの半導体部３に跨って配置されている。複数の第２電極５の各々は、第１方向Ｄ１において隣り合う２つの半導体部３の一方の半導体部３の第１ヘテロ接合３５と直接的に電気的に接続されている。複数の第２電極５は、基板２上に配置されている。より詳細には、複数の第２電極５は、基板２上に直接配置されている。
【００４４】
また、半導体装置１では、複数のゲート電極６の各々は、第２窒化物半導体部３２において第１方向Ｄ１に交差する表面３２１上に形成されている。半導体装置１では、複数の半導体部３と複数のゲート電極６とが一対一に対応している。また、複数のゲート電極６は、複数の第１電極４と一対一に対応している。また、複数のゲート電極６は、複数の第２電極５と一対一に対応している。複数のゲート電極６の各々は、第２方向Ｄ２に沿った直線状である。つまり、複数のゲート電極６の各々は、第２方向Ｄ２に沿って配置されている。複数のゲート電極６は、第１方向Ｄ１において離隔して並んでいる。複数のゲート電極６の各々は、第３方向Ｄ３において、対応する第１電極４及び第２電極５それぞれから離れている。第３方向Ｄ３におけるゲート電極６の幅は、第３方向Ｄ３における第１電極４と第２電極５との距離よりも短い。半導体装置１は、複数のゲート電極６が共通接続されている第３共通電極６０を更に備えている。半導体装置１では、第１共通電極４０、第２共通電極５０及び第３共通電極６０が、それぞれ、共通ソース電極、共通ドレイン電極及び共通ゲート電極を構成している。
【００４５】
複数の第１絶縁層９１の各々は、複数の半導体部３のうち対応する２つの半導体部３の間で、対応する第２電極５と対応するゲート電極６との間に配置されている。複数の第１絶縁層９１は、例えば、窒化シリコンにより形成されているが、これに限らず、例えば、酸化シリコンにより形成されていてもよい。
【００４６】
複数の第２絶縁層９２の各々は、複数の半導体部３のうち対応する隣り合う２つの半導体部３の間で、対応する第１絶縁層９１上に配置されて対応するゲート電極６を覆っている。複数の第２絶縁層９２は、例えば、窒化シリコンにより形成されているが、これに限らず、例えば、酸化シリコンにより形成されていてもよい。
【００４７】
ところで、半導体装置１では、第１方向Ｄ１における複数の半導体部３のピッチを短くすることにより、半導体装置１のチップサイズを変えることなく複数の半導体部３の集積度を高くすることができ、半導体装置１のオン抵抗を小さくすることができる。半導体装置１において第１方向Ｄ１における複数の半導体部３のピッチを変えた場合のオン抵抗−耐圧特性をシミュレーションした結果を図２に示す。このシミュレーションでは、第３方向Ｄ３における半導体部３の厚さを７．５μｍで一定とした。図２から分かるように、ピッチ２０μｍの場合と、ピッチ７．５μｍの場合とでは、ピッチ７．５μｍの場合のほうが、オン抵抗が小さくなっていることが分かる。
【００４８】
また、半導体装置１では、複数の半導体部３の集積度を高める観点から第２窒化物半導体部３２において第１方向Ｄ１に交差する表面３２１のテーパ角θが７０度以上１００度以下であるのが好ましく、８０度以上９５度以下であるのがより好ましく、略９０度であるのが更に好ましい。半導体装置１では、複数の半導体部３の各々に発生する２次元電子ガス３７の濃度の低下を抑制する観点からはテーパ角θが７０度以上であるのが好ましい。テーパ角θと半導体部３の２次元電子ガスの濃度との関係をシミュレーションした結果を図３及び４に示す。図３は、第２窒化物半導体部３２を構成するアンドープのＡｌＧａＮ結晶のＡｌの組成比（ＡｌxＧａ1-xＮにおけるｘ）を０．２５とした場合のシミュレーション結果である。また、図４における実線は、第２窒化物半導体部３２を構成するアンドープのＡｌＧａＮ結晶のＡｌの組成比を０．２５とした場合のシミュレーション結果である（図３の一部拡大図である）。また、図４における一点鎖線は、第２窒化物半導体部３２を構成するアンドープのＡｌＧａＮ結晶のＡｌの組成比を０．２０とした場合のシミュレーション結果である。また、図４における二点鎖線は、第２窒化物半導体部３２を構成するアンドープのＡｌＧａＮ結晶のＡｌの組成比を０．１５とした場合のシミュレーション結果である。図３及び４から分かるように、テーパ角が７０度以上であれば、２次元電子ガスの濃度の低下を抑制できることが分かる。
【００４９】
以下では、半導体装置１の製造方法の一例について図５Ａ〜５Ｃ、６Ａ〜６Ｃ，７Ａ〜７Ｄ及び８Ａ〜８Ｄに基づいて簡単に説明する。
【００５０】
半導体装置１の製造方法では、複数の半導体部３を形成するために、例えば、マスク部形成工程、第１エピタキシャル成長工程及び第２エピタキシャル成長工程を順次行う。半導体装置１の製造方法では、第２エピタキシャル成長工程の後、多結晶除去工程、マスク部除去工程、第２電極形成工程、第１絶縁層形成工程、ゲート電極形成工程、第２絶縁層形成工程及び第１電極形成工程を順次行う。
【００５１】
マスク部形成工程では、基板２の第１面２１上に、直線状であって基板２のｃ軸に沿った方向に並んでいる複数のマスク部９を形成する（図５Ａ及び６Ａ参照）。マスク部９の材料は、酸化シリコンである。マスク部形成工程では、例えば、薄膜形成技術、フォトリソグラフィ技術及びエッチング技術を利用して複数のマスク部９を同時に形成する。
【００５２】
第１エピタキシャル成長工程では、各々が基板２の第１面２１において複数のマスク部９のうち隣り合う２つのマスク部９の間の領域と当該２つのマスク部９それぞれの表面の一部とに跨る複数の第１窒化物半導体部３１をＥＬＯ（Epitaxial Lateral Overgrowth）によって形成する（図５Ｂ及び６Ｂ参照）。ＥＬＯは、選択成長と横方向成長を組み合わせた結晶成長技術である。つまり、第１窒化物半導体部３１のうち基板２の第１面２１上に直接形成される部分は選択成長により形成され、マスク部９上に形成される部分は横方向成長により形成されている。第１エピタキシャル成長工程では、エピタキシャル成長装置としてＭＯＶＰＥ装置を採用する。第１エピタキシャル成長工程では、Ｇａの原料ガスとしては、例えば、トリメチルガリウム（ＴＭＧａ）を採用する。また、Ｎの原料ガスとしては、ＮＨ3を採用する。各原料ガスそれぞれのキャリアガスとしては、例えば、Ｈ2ガス、Ｎ2ガス、Ｈ2ガスとＮ2ガスとの混合ガス等を採用する。第１窒化物半導体部３１の成長条件については、基板温度、Ｖ／III比、各原料ガスの供給量、成長圧力等を適宜設定すればよい。「Ｖ／III比」とは、III族元素の原料ガスのモル供給量［μmol/min］に対するＶ族元素の原料ガスのモル供給量［μmol/min］との比である。「成長圧力」とは、各原料ガス及び各キャリアガスをＭＯＶＰＥ装置の反応炉内に供給している状態における反応炉内の圧力である。
【００５３】
第２エピタキシャル成長工程では、複数の第２窒化物半導体部３２を複数の第１窒化物半導体部３１のうち対応する第１窒化物半導体部３１上にエピタキシャル成長させる（図５Ｃ及び６Ｃ参照）。第２エピタキシャル成長工程では、エピタキシャル成長装置としてＭＯＶＰＥ装置を採用する。第２エピタキシャル成長工程は、第１エピタキシャル成長工程を行ったＭＯＶＰＥ装置内で第１エピタキシャル成長工程に続いて行う。第２エピタキシャル成長工程では、Ａｌの原料ガスとしては、例えば、トリメチルアルミニウム（ＴＭＡｌ）を採用する。また、Ｇａの原料ガスとしては、例えば、トリメチルガリウム（ＴＭＧａ）を採用する。また、Ｎの原料ガスとしては、ＮＨ3を採用する。各原料ガスそれぞれのキャリアガスとしては、例えば、Ｈ2ガス、Ｎ2ガス、Ｈ2ガスとＮ2ガスとの混合ガス等を採用する。第２窒化物半導体部３２の成長条件については、基板温度、Ｖ／III比、各原料ガスの供給量、成長圧力等を適宜設定すればよい。「Ｖ／III比」とは、III族元素の原料ガスのモル供給量［μmol/min］に対するＶ族元素の原料ガスのモル供給量［μmol/min］との比である。
【００５４】
半導体装置１の製造方法では、第２エピタキシャル成長工程において、複数の第２窒化物半導体部３２を一対一に対応する第１窒化物半導体部３１上にエピタキシャル成長させる際に、複数の第３窒化物半導体部３３及び複数の第４窒化物半導体部３４を第１窒化物半導体部３１上にエピタキシャル成長させ、かつ、複数のマスク部９上に多結晶ＡｌＧａＮ３９を堆積させる。複数の多結晶ＡｌＧａＮ３９は、複数の第２窒化物半導体部３２を第１窒化物半導体部３１上にエピタキシャル成長させる際に、各マスク部９上に堆積される。第２エピタキシャル成長工程において成長させる第４窒化物半導体部３４の一部は、第１電極４の合金部４２の元になる。
【００５５】
多結晶除去工程では、複数のマスク部９の各々の上に形成されている多結晶ＡｌＧａＮ３９をエッチングすることで多結晶ＡｌＧａＮ３９を除去する（図７Ａ及び８Ａ参照）。多結晶除去工程では、例えば、ＴＭＡＨ（Tetra-Methyl-Ammonium Hydroxide）溶液を用いることにより、多結晶ＡｌＧａＮを選択的にエッチングすることができる。ＴＭＡＨ溶液の温度を８０℃程度とすることにより、室温の場合と比べてエッチング時間を短くすることができる。
【００５６】
マスク部除去工程では、複数のマスク部９をエッチングすることで複数のマスク部９を除去する。
【００５７】
第２電極形成工程では、複数の第２電極５を基板２の第１面２１において複数のマスク部９が形成されていた各領域に形成する。第２電極形成工程では、例えば、液状の導電性材料を各領域上に供給して硬化させることによって、複数の第２電極５を形成する（図７Ｂ及び８Ｂ参照）。第２電極形成工程において、複数の第２電極５と一緒に第２共通電極５０を形成してもよい。
【００５８】
第１絶縁層形成工程では、複数の第１絶縁層９１を複数の第２電極５上に形成する（図７Ｃ及び８Ｃ参照）。より詳細には、第１絶縁層形成工程では、複数の第２電極５を覆うように、複数の第１絶縁層９１の元になる第１絶縁膜をＣＶＤ（Chemical Vapor Deposition）等によって形成し、その後、第１絶縁膜をエッチバックすることによって、各々が第１絶縁膜の一部からなる複数の第１絶縁層９１を形成する。
【００５９】
ゲート電極形成工程では、蒸着技術及び熱処理技術（例えば、シンタ）等を利用して複数のゲート電極６を形成する（図７Ｄ及び８Ｄ参照）。ゲート電極形成工程において、複数のゲート電極６と一緒に第３共通電極６０を形成してもよい。
【００６０】
第２絶縁層形成工程では、複数の第１絶縁層９１及び複数のゲート電極６を覆うように、複数の第２絶縁層９２の元になる第２絶縁膜をＣＶＤ等によって形成し、その後、第２絶縁膜をエッチバックすることによって、複数の第２絶縁層９２を形成する（図７Ｄ参照）。
【００６１】
第１電極形成工程では、複数の半導体部３の各々の上に金属部４１を形成した後、シンタを行うことで合金部４２を形成することによって、各々が金属部４１と合金部４２とを含む第１電極４を形成する（図７Ｄ及び８Ｄ参照）。第１電極形成工程では、上述のシンタを行うことによって、第４窒化物半導体部３４のうち金属部４１直下の部分に金属部４１の金属を拡散させることで合金部４２を形成する。第１電極形成工程において、複数の第１電極４と一緒に第１共通電極４０を形成してもよい。
【００６２】
半導体装置１の製造方法では、第１電極形成工程が終了するまで基板２の元になるウェハを用いることで、半導体装置１が複数形成されたウェハを得ることができる。半導体装置１の製造方法では、半導体装置１が複数形成されたウェハを例えばダイシングソー（Dicing Saw）等によって切断することで、複数の半導体装置１を得ることができる。
【００６３】
以上説明した実施形態１に係る半導体装置１は、第１共通電極４０と第２共通電極５０との間の低抵抗化を図ることが可能となる。より詳細には、実施形態１に係る半導体装置１は、オン抵抗の低抵抗化を図ることが可能となる。ここにおいて、半導体装置１は、高耐圧化を図りつつオン抵抗の低抵抗化を図ることが可能となる。半導体装置１では、第３方向Ｄ３における第１電極４と第２電極５との距離を長くするほど耐圧を大きくすることができる。第１電極４と第２電極５との距離は、第３方向Ｄ３における第１窒化物半導体部３１の厚さを厚くするほど長くすることができる。
【００６４】
半導体装置１では、第１ヘテロ接合３５の数が多いほど低抵抗化を図れるので、第２方向Ｄ２において隣り合う第１ヘテロ接合３５間の距離を短くして第１ヘテロ接合３５の数を増やすことにより、半導体装置１のＲonＡ（単位面積当たりのオン抵抗であり、単位は例えばΩ・ｃｍ2）の低抵抗化を図ることが可能となる。ここにおいて、「ＲonＡ」は、Ｒon（オン抵抗であり、単位はΩ）と半導体装置１の面積（平面視における半導体装置１のチップ面積であり、例えば、１ｃｍ×１ｃｍ＝１ｃｍ2）との積である。
【００６５】
また、半導体装置１では、第１方向Ｄ１と第２方向Ｄ２とに直交する方向における第１ヘテロ接合３５の長さを長くするほど半導体装置１のＲonＡの低抵抗化を図れる。
【００６６】
（効果）
実施形態１に係る半導体装置１は、複数の半導体部３と、複数の第１電極４と、複数の第２電極５と、第１共通電極４０と、第２共通電極５０と、を備える。複数の半導体部３は、第１方向Ｄ１において互いに離隔して並んでいる。複数の半導体部３の各々は、第１窒化物半導体部３１と第１窒化物半導体部３１よりもバンドギャップの大きな第２窒化物半導体部３２とのヘテロ接合３５を有する。複数の半導体部３の各々におけるヘテロ接合３５は、第１窒化物半導体部３１のｃ軸に沿っている第１方向Ｄ１に直交する第２方向Ｄ２に延びている。複数の第１電極４は、第１方向Ｄ１と第２方向Ｄ２との両方に直交する第３方向Ｄ３において、各々が複数の半導体部３のうち対応する半導体部３と重なっており対応する半導体部３のヘテロ接合３５と直接的に電気的に接続されている。複数の第２電極５は、第３方向Ｄ３において、各々が複数の半導体部３のうち対応する半導体部３を挟んで複数の第１電極４のうち対応する半導体部３に重なっている第１電極４とは反対側に位置しており対応する半導体部３のヘテロ接合３５と直接的に電気的に接続されている。第１共通電極４０には、複数の第１電極４が電気的に共通接続されている。第２共通電極５０には、複数の第２電極５が電気的に共通接続されている。
【００６７】
実施形態１に係る半導体装置１では、低抵抗化を図ることが可能となる。
【００６８】
（実施形態１の変形例）
上記の実施形態１は、本開示の様々な実施形態の一つに過ぎない。上記の実施形態１は、本開示の目的を達成できれば、設計等に応じて種々の変更が可能である。
【００６９】
例えば、実施形態１に係る半導体装置１の変形例１では、複数のゲート層を更に備えてもよい。複数のゲート層の各々は、第１方向Ｄ１において、対応するゲート電極６と半導体部３との間に介在している。より詳細には、複数のゲート層の各々は、第１方向Ｄ１において、対応するゲート電極６と第２窒化物半導体部３２との間に介在している。複数のゲート層の各々は、第２窒化物半導体部３２及び第１窒化物半導体部３１に空乏層を形成する。複数のゲート層の各々は、対応するゲート電極６とソース電極４との間に電圧が印加されておらず、対応するドレイン電極５とソース電極４との間に電圧が印加されていないときに、対応する半導体部３に空乏層を形成する。これにより、変形例１では、ノーマリオフ型の電界効果トランジスタを実現することが可能となる。変形例１では、対応するゲート電極６とソース電極４との間に半導体装置１をオンさせるための電圧が印加されており、対応するドレイン電極５とソース電極４との間に電圧が印加されているときには、対応するソース電極４とドレイン電極５との間を２次元電子ガス３７で繋げることが可能となる。言い換えれば、変形例１では、第３方向Ｄ３において対向するソース電極４とドレイン電極５との間の途中で２次元電子ガス３７が空乏層により遮られなくなる。
【００７０】
複数のゲート層の各々は、例えば、ｐ型半導体層である。ここにおいて、ｐ型半導体層は、例えば、金属酸化物層である。ｐ型半導体層として機能する金属酸化物層は、例えば、ＮｉＯ層である。ＮｉＯ層は、例えば、リチウム、ナトリウム、カリウム、ルビジウム及びセシウムの群から選ばれる少なくとも１種のアルカリ金属を不純物として含んでいてもよい。また、ＮｉＯ層は、例えば、不純物として添加されたときに一価となる銀、銅等の遷移金属を含んでいてもよい。第１方向Ｄ１における各ゲート層の厚さは、例えば、１００ｎｍである。また、各ゲート層は、ｐ型半導体層であればよく、ＮｉＯ層に限らず、例えば、ｐ型ＡｌＧａＮ層、ｐ型ＧａＮ等でもよい。
【００７１】
また、実施形態１に係る半導体装置１の変形例２では、実施形態１の半導体装置１におけるゲート電極６を備えていない。変形例２では、実施形態１の半導体装置１と同様、複数のダブルヘテロ構造部３０が第１方向Ｄ１において並んでいるので、第１方向Ｄ１においてアンドープのＡｌＧａＮ結晶とアンドープのＧａＮ結晶とが交互に並んでいる。これにより、変形例２では、第１方向Ｄ１において複数の２次元電子ガス３７と複数の２次元正孔ガスとが交互に並んでいる。また、変形例２では、第１方向Ｄ１における第１電極４の幅が第１方向Ｄ１における半導体部３の幅と略同じであり、第１電極４が第１ヘテロ接合３５及び第２ヘテロ接合３６と直接的に電気的に接続されている。また、変形例２では、第２電極５が、第１方向Ｄ１において隣り合う２つの半導体部３の一方の半導体部３の第１ヘテロ接合３５と直接的に電気的に接続され、他方の半導体部３の第２ヘテロ接合３６と直接的に電気的に接続されている。ここにおいて、変形例２では、ショットキーバリアダイオードが構成されている。変形例２では、２次元電子ガス３７に対しては第１電極４と第２電極５とのうち一方が仕事関数の大きい（ｐ形電極用）金属で、シンタ無しで形成されて電気的に接続されており、２次元正孔ガスに対して第１電極４と第２電極５とのうち一方が仕事関数の小さい（ｎ形電極用）金属で、シンタ有りで形成されている。また、変形例２では、第１電極４と第２電極５とのうちいずれか一方がアノード電極を構成し、他方がカソード電極を構成している。変形例２では、第１電極４と第２電極５との間に電圧を印加されたときに第１電極４と第２電極５とのうち相対的に高電位となるほうが、アノード電極を構成し、相対的に低電位となるほうがカソード電極を構成する。変形例２は、マルチチャネルダイオードである。
【００７２】
さらに説明すれば、変形例２では、複数のダブルヘテロ構造部３０の各々は、第１方向Ｄ１において、第３窒化物半導体部３３、第１窒化物半導体部３１及び第２窒化物半導体部３２がこの順に並んでいる。複数のダブルヘテロ構造部３０の各々は、第１窒化物半導体部３１と第２窒化物半導体部３２とのヘテロ接合３５からなる第１ヘテロ接合３５と、第１窒化物半導体部３１と第３窒化物半導体部３３とのヘテロ接合３６からなる第２ヘテロ接合３６と、を有する。変形例２では、第１電極４と第２電極５とのうちいずれか一方がアノード電極を構成し、他方がカソード電極を構成する。これにより、変形例２では、高耐圧化を図りつつ低抵抗化を図ることが可能なダイオードを実現することが可能となる。
【００７３】
また、半導体装置１では、第１電極４、第２電極５が、それぞれ、ソース電極、ドレイン電極を構成しているが、これに限らず、第１電極４、第２電極５が、それぞれ、ドレイン電極、ソース電極を構成していてもよい。
【００７４】
また、基板２を構成する窒化物半導体基板は、ＧａＮ基板に限らず、例えば、ＡｌＮ基板等でもよい。
【００７５】
また、複数の半導体部３は、第１方向Ｄ１において等間隔で並んでいるが、必ずしも等間隔で並んでいる必要はない。
【００７６】
また、半導体装置１は、複数の半導体部３のうち隣り合う２つの半導体部３の間に設けられていて２つの半導体部３の間にあるゲート電極６を覆っている複数のパッシベーション部を備えていてもよい。複数のパッシベーション部の各々は、電気絶縁性を有する。複数のパッシベーション部の各々は、例えば、酸化シリコンにより形成されているが、これに限らず、例えば、窒化シリコンにより形成されていてもよい。
【００７７】
また、半導体装置１は、複数の第２電極５を備えた構成に限らない。例えば、上述の半導体装置１の製造方法において、基板２としてサファイア基板を採用し、複数の半導体部３を形成した後、複数の半導体部３等を転写してから基板２を除去して、その後、複数の第２電極５を形成してもよいし、複数の半導体部３に跨る１つの第２電極５を形成してもよい。
【００７８】
また、第１窒化物半導体部３１のエピタキシャル成長法は、ＭＯＶＰＥに限らず、例えば、ＨＶＰＥ（Hydride Vapor Phase Epitaxy）であってもよい。また、第２窒化物半導体部３２、第３窒化物半導体部３３及び第４窒化物半導体部３４のエピタキシャル成長法は、例えば、ＭＯＶＰＥに限らず、例えば、ＨＶＰＥであってもよい。アンドープのＧａＮ結晶及びアンドープのＡｌＧａＮ結晶は、それぞれの成長時に不可避的に混入されるＭｇ、Ｈ、Ｓｉ、Ｃ、Ｏ等の不純物が存在してもよい。
【００７９】
（実施形態２）
以下では、実施形態２に係る半導体装置１Ａについて、図９Ａ及び９Ｂに基づいて説明する。
【００８０】
半導体装置１Ａは、窒化物半導体基板２Ａと、複数の絶縁体部９Ａと、複数の半導体部３と、複数の第１電極４と、複数の第２電極５と、第１共通電極４０と、第２共通電極５０と、を備える。窒化物半導体基板２Ａは、その厚さ方向Ｄ０において互いに反対側にある第１面２１Ａ及び第２面２２Ａを有する。窒化物半導体基板２Ａでは、第１面２１Ａがｃ軸に沿った結晶面である。複数の絶縁体部９Ａは、各々が窒化物半導体基板２Ａの厚さ方向Ｄ０と窒化物半導体基板２Ａのｃ軸に沿った第１方向Ｄ１との両方に直交する第２方向Ｄ２に長い直線状である。複数の絶縁体部９Ａは、窒化物半導体基板２Ａの第１面２１Ａ上において第１方向Ｄ１に並んでいる。複数の半導体部３は、第１方向Ｄ１において互いに離隔して並んでいる。複数の半導体部３の各々は、第１窒化物半導体部３１と、第２窒化物半導体部３２と、を有する。第１窒化物半導体部３１は、窒化物半導体基板２Ａの第１面２１Ａにおいて複数の絶縁体部９Ａのうち隣り合う２つの絶縁体部９Ａの間の領域上に形成され２つの絶縁体部９Ａ上に延びている。第２窒化物半導体部３２は、第１窒化物半導体部３１において第１方向Ｄ１に交差する２つの表面３１１、３１２のうち＋ｃ面に沿った表面３１１上に直接形成されている。複数の第１電極４の各々は、複数の半導体部３のうち対応する半導体部３の第１窒化物半導体部３１と第２窒化物半導体部３２とのヘテロ接合３５に電気的に接続されている。複数の第２電極５の各々は、複数の半導体部３のうち対応する半導体部３の第１窒化物半導体部３１と第２窒化物半導体部３２とのヘテロ接合３５に電気的に接続されている。複数の第２電極５の各々は、複数の第１電極４のうち対応する第１電極４と第２方向Ｄ２において離れている。第１共通電極４０には、複数の第１電極４が共通接続されている。第２共通電極５０には、複数の第２電極５が共通接続されている。なお、図９Ａでは、窒化物半導体基板２Ａにドットのハッチングを付してあるが、このハッチングは、断面を表すものではなく、窒化物半導体基板２Ａと窒化物半導体基板２Ａ以外の構成要素（各半導体部３、各第１電極４、各第２電極５、第１共通電極４０及び第２共通電極５０等）との関係を分かりやすくするために付してあるにすぎない。
【００８１】
実施形態２に係る半導体装置１Ａは、電界効果トランジスタチップであり、複数の第１電極４及び複数の第２電極５とは別に複数の第３電極６を更に備える。ここにおいて、半導体装置１Ａでは、複数の第１電極４、複数の第２電極５及び複数の第３電極６が、それぞれ、複数のソース電極、複数のドレイン電極及び複数のゲート電極を構成している。以下では、説明の便宜上、複数の第１電極４、複数の第２電極５及び複数の第３電極６を、それぞれ、複数のソース電極４、複数のドレイン電極５及び複数のゲート電極６と称することもある。
【００８２】
半導体装置１Ａの各構成要素については、以下に、より詳細に説明する。
【００８３】
半導体装置１Ａの厚さ方向からの平面視における半導体装置１Ａの外周形状は、例えば、正方形状である。半導体装置１Ａの厚さ方向からの平面視における半導体装置１Ａのチップサイズ（Chip Size）は、例えば、５ｍｍ□（５ｍｍ×５ｍｍ）であるが、これに限らない。また、半導体装置１Ａの外周形状は、正方形状に限らず、例えば、長方形状等でもよい。
【００８４】
窒化物半導体基板２Ａは、半導体部３を支持している。窒化物半導体基板２Ａは、例えば、単結晶のＧａＮ基板である。したがって、窒化物半導体基板２Ａの結晶構造は、六方晶系である。上述の第１方向Ｄ１は、窒化物半導体基板２Ａのｃ軸に沿った方向（例えば、窒化物半導体基板２Ａのｃ軸に平行な方向）である。窒化物半導体基板２Ａのｃ軸は、図９Ａ及び１Ｂの各々において右向きである。図９Ｂの左下には、窒化物半導体基板２Ａのｃ軸を表す結晶軸〔０００１〕と、ｍ軸を表す結晶軸〔１−１００〕と、を示してある。単結晶のＧａＮ基板は、半絶縁性ＧａＮ基板である。
【００８５】
窒化物半導体基板２Ａは、その厚さ方向Ｄ０において複数の半導体部３に近い側にある第１面２１Ａと、複数の半導体部３から遠い側にある第２面２２Ａと、を有する。窒化物半導体基板２Ａの第１面２１Ａは、ｍ面である。ｍ面は、例えば、（１−１００）面である。ここにおいて、面方位のミラー指数（Miller Index）に付加された“−”の符号は、当該符号に続く一の指数の反転を意味している。（１−１００）面は、４つの指数を括弧のなかに入れて表記したミラー指数による結晶面である。
【００８６】
窒化物半導体基板２Ａの第１面２１Ａは、ｃ軸に沿った無極性面であればよく、ｍ面に限らず、例えば、ａ面でもよい。ａ面は、例えば、（１１−２０）面である。また、窒化物半導体基板２Ａの第１面２１Ａは、例えば、ｍ面からのオフ角（以下、「第１オフ角」という）が０°よりも大きく５°以下の結晶面でもよい。ここにおいて、「第１オフ角」とは、ｍ面に対する第１面２１Ａの傾斜角である。したがって、第１オフ角が０°であれば、第１面２１Ａは、ｍ面である。同様に、窒化物半導体基板２Ａの第１面２１Ａは、例えば、ａ面からのオフ角（以下、「第２オフ角」という）が０°よりも大きく５°以下の結晶面でもよい。ここにおいて、「第２オフ角」とは、ａ面に対する第１面２１Ａの傾斜角である。したがって、第２オフ角が０°であれば、第１面２１Ａは、ａ面である。窒化物半導体基板２Ａの厚さは、例えば、１００μｍ〜７００μｍである。
【００８７】
複数の絶縁体部９Ａは、第２方向Ｄ２に長い直線状である。複数の絶縁体部９Ａは、窒化物半導体基板２Ａの第１面２１Ａ上において第１方向Ｄ１に並んでいる。複数の絶縁体部９Ａの各々の材料は、酸化シリコンであるが、これに限らず、例えば、窒化シリコンであってもよい。また、複数の絶縁体部９Ａの各々は、酸化シリコン膜と窒化シリコン膜との積層膜であってもよい。
【００８８】
複数の半導体部３は、第１方向Ｄ１において互いに離隔して並んでいる。複数の半導体部３の各々は、バンドギャップの大きさが互いに異なる第１窒化物半導体部３１及び第２窒化物半導体部３２を有する。第２窒化物半導体部３２の組成は、第１窒化物半導体部３１の組成とは異なる。複数の半導体部３の各々では、第１窒化物半導体部３１と第２窒化物半導体部３２とが第１方向Ｄ１において並んでいる。また、複数の半導体部３の各々は、第１窒化物半導体部３１とはバンドギャップの大きさが異なる第３窒化物半導体部３３を更に有する。第３窒化物半導体部３３の組成は、例えば、第２窒化物半導体部３２の組成と同じである。第３窒化物半導体部３３は、第１方向Ｄ１において第１窒化物半導体部３１における第２窒化物半導体部３２側とは反対側に位置している。
【００８９】
また、複数の半導体部３の各々は、第１窒化物半導体部３１とはバンドギャップの大きさが異なる第４窒化物半導体部３４を更に有する。第４窒化物半導体部３４の組成は、例えば、第２窒化物半導体部３２の組成と同じである。第４窒化物半導体部３４は、対応する半導体部３において第２窒化物半導体部３２の窒化物半導体基板２Ａ側とは反対側の端部と第３窒化物半導体部３３の窒化物半導体基板２Ａ側とは反対側の端部との間に介在している。
【００９０】
複数の半導体部３の各々では、第１方向Ｄ１において第２窒化物半導体部３２及び第３窒化物半導体部３３それぞれの厚さが第１窒化物半導体部３１の厚さよりも薄い。また、複数の半導体部３の各々では、窒化物半導体基板２Ａの厚さ方向Ｄ０において第４窒化物半導体部３４の厚さが、第１窒化物半導体部３１の厚さよりも薄い。
【００９１】
窒化物半導体基板２Ａの厚さ方向Ｄ０における第１窒化物半導体部３１の厚さは、例えば、７．５μｍであるが、これに限らず、例えば５μｍ以上３０μｍ以下であるのが好ましい。また、第１方向Ｄ１における第１窒化物半導体部３１の厚さは、例えば、４μｍである。また、第１方向Ｄ１における第２窒化物半導体部３２及び第３窒化物半導体部３３の各々の厚さは、例えば、２０ｎｍである。窒化物半導体基板２Ａの厚さ方向Ｄ０における第４窒化物半導体部３４の厚さは、例えば、２０ｎｍである。
【００９２】
第１窒化物半導体部３１は、例えば、アンドープのＧａＮ結晶である。また、第２窒化物半導体部３２、第３窒化物半導体部３３及び第４窒化物半導体部３４の各々は、アンドープのＡｌＧａＮ結晶である。第１窒化物半導体部３１、第２窒化物半導体部３２、第３窒化物半導体部３３及び第４窒化物半導体部３４の各々は、エピタキシャル層である。複数の半導体部３の各々では、第２窒化物半導体部３２のＡｌの組成比と第３窒化物半導体部３３のＡｌの組成比と第４窒化物半導体部３４のＡｌの組成比とが同じ値（例えば、０．２５）であるが、これに限らず互いに異なる値であってもよい。組成比は、例えば、ＥＤＸ法（Energy Dispersive X-ray Spectroscopy）による組成分析で求めた値である。組成比の相対的な大小関係を議論する上では、組成比は、ＥＤＸ法に限らず、例えば、オージェ電子分光法（Auger Electron Spectroscopy）による組成分析で求めた値でもよい。
【００９３】
複数の半導体部３の各々は、第１窒化物半導体部３１と第２窒化物半導体部３２とのヘテロ接合３５（以下、「第１ヘテロ接合３５」ともいう）を有する。第１ヘテロ接合３５は、窒化物半導体基板２Ａの第１面２１Ａに沿った第１方向Ｄ１に交差（本実施形態では、直交）する。また、複数の半導体部３は、第１窒化物半導体部３１と第３窒化物半導体部３３とのヘテロ接合３６（以下、「第２ヘテロ接合３６」ともいう）を有する。第２ヘテロ接合３６は、窒化物半導体基板２Ａの第１面２１Ａに沿った第１方向Ｄ１に交差（本実施形態では、直交）する。第１ヘテロ接合３５及び第２ヘテロ接合３６の各々は、第２方向Ｄ２に延びている。第１ヘテロ接合３５及び第２ヘテロ接合３６の各々は、第１方向Ｄ１に直交する（つまり、第１ヘテロ接合３５及び第２ヘテロ接合３６の各々と第１方向Ｄ１とのなす角度が９０°である）場合に限らない。言い換えれば、半導体部３において第１ヘテロ接合３５と、絶縁体部９Ａにおいて窒化物半導体基板２Ａの第１面２１Ａに平行な表面とのなす角度（内角）は、９０度に限らず、例えば、７０度以上１００度以下であればよい。また、半導体部３において第２ヘテロ接合３６と絶縁体部９Ａにおいて窒化物半導体基板２Ａの第１面２１Ａに平行な表面とのなす角度（内角）は、９０度に限らず、例えば、７０度以上１００度以下であればよい。
【００９４】
第１窒化物半導体部３１は、窒化物半導体基板２Ａの第１面２１Ａ上に直接形成されている。ここにおいて、第１窒化物半導体部３１は、窒化物半導体基板２Ａの第１面２１Ａにおいて複数の絶縁体部９Ａのうち隣り合う２つの絶縁体部９Ａの間の領域上に形成され２つの絶縁体部９Ａ上に延びている。
【００９５】
第２窒化物半導体部３２は、第１窒化物半導体部３１において第１方向Ｄ１に交差する２つの表面３１１、３１２のうち＋ｃ面に沿った表面３１１上に直接形成されている。なお、表面３１２は、−ｃ面に沿っている。
【００９６】
第１窒化物半導体部３１は、第１方向Ｄ１において互いに反対側にある表面３１１（以下、第１表面３１１ともいう）と、表面３１２（以下、第２表面３１２ともいう）と、を有する。言い換えれば、第１窒化物半導体部３１は、第１方向Ｄ１に交差し第１方向Ｄ１において離れている第１表面３１１及び第２表面３１２を有する。第１表面３１１は、第１窒化物半導体部３１のIII族極性面（本実施形態では、Ｇａ極性面）である。Ｇａ極性面（＋ｃ面）は、（０００１）面である。第１表面３１１は、III族極性面に限らず、III族極性面に対して１°〜３０°程度傾いた結晶面でもよい。第２表面３１２は、第１窒化物半導体部３１のＶ族極性面（本実施形態では、Ｎ極性面）である。Ｎ極性面（−ｃ面）は、（０００−１）面である。第２表面３１２は、Ｖ族極性面に限らず、Ｖ族極性面に対して１°〜３０°程度傾いた結晶面でもよい。
【００９７】
複数の半導体部３の各々では、第１窒化物半導体部３１の第１表面３１１を含むように第１ヘテロ接合３５が形成されている。また、複数の半導体部３の各々では、第１窒化物半導体部３１の第２表面３１２を含むように第２ヘテロ接合３６が形成されている。
【００９８】
複数の半導体部３の各々では、第１方向Ｄ１に交差する第１ヘテロ接合３５の近傍に、窒化物半導体（ここでは、第２窒化物半導体部３２を構成するアンドープのＡｌＧａＮ結晶）の自発分極及びピエゾ分極によって、２次元電子ガス（Two-Dimensional Electron Gas）３７が発生している。言い換えれば、複数の半導体部３の各々では、第１ヘテロ接合３５が、２次元電子ガス３７を発生させる。２次元電子ガス３７を含む領域（以下、「２次元電子ガス層」ともいう）は、ｎチャネル層（電子伝導層）として機能することが可能である。また、複数の半導体部３の各々では、窒化物半導体（ここでは、第３窒化物半導体部３３を構成するアンドープのＡｌＧａＮ結晶）の自発分極及びピエゾ分極によって、第１方向Ｄ１に交差する第２ヘテロ接合３６の近傍に、２次元正孔ガス（Two-Dimensional Hole Gas）が発生している。言い換えれば、複数の半導体部３の各々では、第２ヘテロ接合３６が、２次元正孔ガスを発生させる。２次元正孔ガスを含む領域（以下、「２次元正孔ガス層」ともいう）は、ｐチャネル層（正孔伝導層）として機能することが可能である。
【００９９】
半導体装置１Ａは、第１方向Ｄ１において互いに離れて並んでいる複数（例えば、１０００個）のダブルヘテロ構造部３０を有する。複数のダブルヘテロ構造部３０の各々は、第１方向Ｄ１において、第３窒化物半導体部３３、第１窒化物半導体部３１及び第２窒化物半導体部３２がこの順に並んでいる。
【０１００】
複数のダブルヘテロ構造部３０の各々は、上述の第１ヘテロ接合３５と、第２ヘテロ接合３６と、を有する。これにより、半導体装置１Ａは、第１ヘテロ接合３５を複数（例えば、１０００個）有し、かつ、第２ヘテロ接合３６を複数（例えば、１０００個）有する。ここにおいて、半導体装置１Ａでは、複数の第１ヘテロ接合３５が平行であり、かつ、複数の第２ヘテロ接合３６が平行である。半導体装置１Ａでは、複数の第１ヘテロ接合３５が第１方向Ｄ１において略等間隔で並んでいる。半導体装置１Ａでは、第１方向Ｄ１において隣り合う２つの半導体部３の第２窒化物半導体部３２の表面３２１間の距離（複数の半導体部３のピッチ）が、例えば７．５μｍである。
【０１０１】
半導体装置１Ａは、第１方向Ｄ１において互いに離れて並んでいる複数（例えば、１０００個）のダブルヘテロ構造部３０を有する。複数のダブルヘテロ構造部３０の各々は、第１方向Ｄ１において、第３窒化物半導体部３３、第１窒化物半導体部３１及び第２窒化物半導体部３２がこの順に並んでいる。
【０１０２】
複数のダブルヘテロ構造部３０の各々は、上述の第１ヘテロ接合３５と、第２ヘテロ接合３６と、を有する。これにより、半導体装置１Ａは、第１ヘテロ接合３５を複数（例えば、１０００個）有し、かつ、第２ヘテロ接合３６を複数（例えば、１０００個）有する。ここにおいて、半導体装置１Ａでは、複数の第１ヘテロ接合３５が平行であり、かつ、複数の第２ヘテロ接合３６が平行である。半導体装置１Ａでは、複数の第１ヘテロ接合３５が第１方向Ｄ１において略等間隔で並んでいる。半導体装置１Ａでは、第１方向Ｄ１において隣り合う２つの半導体部３の第２窒化物半導体部３２の表面３２１間の距離（複数の半導体部３のピッチ）が、例えば７．５μｍである。
【０１０３】
また、半導体装置１Ａでは、複数の半導体部３と複数の第１電極４とが一対一に対応している。複数の第１電極４の各々は、第２方向Ｄ２において半導体部３の一端において半導体部３上に設けられている上部電極である。複数の第１電極４は、第１方向Ｄ１において離隔して並んでいる。半導体装置１Ａでは、複数の第１電極４の各々が、対応する半導体部３のヘテロ接合３５と直接的に電気的に接続されている。ここにおいて、「電気的に接続されている」とはオーミック接触していることを意味する。また、「対応する半導体部３のヘテロ接合３５と直接的に電気的に接続されている」とは、第１電極４と第１窒化物半導体部３１及び第２窒化物半導体部３２との間に半導体層を介さずに、対応する半導体部３のヘテロ接合３５と電気的に接続されていることを意味する。ここにおいて、第１電極４は、半導体部３のヘテロ接合３５とオーミック接触する合金部と、合金部上の金属部と、を有する。半導体装置１Ａでは、第１電極４の金属部が、例えば、ＴｉとＡｌとを含んでおり、合金部が、例えば、ＡｌとＴｉとＧａとを含んでいる。合金部は、第１窒化物半導体部３１と第２窒化物半導体部３２とに跨って形成されている。これにより、合金部は、厚さ方向Ｄ０において第１ヘテロ接合３５と重なっている。
【０１０４】
また、半導体装置１Ａでは、複数の半導体部３と複数の第２電極５とが一対一に対応している。複数の第２電極５の各々は、第２方向Ｄ２において半導体部３の他端において半導体部３上に設けられている。複数の第２電極５の各々は、第２方向Ｄ２において、対応する第１電極４と対向している。複数の第２電極５は、第１方向Ｄ１において離隔して並んでいる。半導体装置１Ａでは、複数の第２電極５の各々が、対応する半導体部３のヘテロ接合３５と直接的に電気的に接続されている。ここにおいて、「電気的に接続されている」とはオーミック接触していることを意味する。また、「対応する半導体部３のヘテロ接合３５と直接的に電気的に接続されている」とは、第２電極５と第１窒化物半導体部３１及び第２窒化物半導体部３２との間に半導体層を介さずに、対応する半導体部３のヘテロ接合３５と電気的に接続されていることを意味する。ここにおいて、第２電極５は、半導体部３のヘテロ接合３５とオーミック接触する合金部と、合金部上の金属部と、を有する。半導体装置１Ａでは、第２電極５の金属部が、例えば、ＴｉとＡｌとを含んでおり、合金部が、例えば、ＡｌとＴｉとＧａとを含んでいる。合金部は、第１窒化物半導体部３１と第２窒化物半導体部３２とに跨って形成されている。これにより、合金部は、厚さ方向Ｄ０において第１ヘテロ接合３５と重なっている。
【０１０５】
また、半導体装置１Ａでは、複数のゲート電極６の各々は、第２窒化物半導体部３２において第１方向Ｄ１に交差する表面３２１上に形成されている。半導体装置１Ａでは、複数の半導体部３と複数のゲート電極６とが一対一に対応している。また、複数のゲート電極６は、複数の第１電極４と一対一に対応している。また、複数のゲート電極６は、複数の第２電極５と一対一に対応している。複数のゲート電極６の各々は、厚さ方向Ｄ０に沿って配置されている。複数のゲート電極６は、第１方向Ｄ１において離隔して並んでいる。複数のゲート電極６の各々は、第２方向Ｄ２において、対応する第１電極４及び第２電極５それぞれから離れている。第２方向Ｄ２におけるゲート電極６の幅は、第２方向Ｄ２における第１電極４と第２電極５との距離よりも短い。半導体装置１Ａでは、第２方向Ｄ２におけるゲート電極６とソース電極４との距離は、第２方向Ｄ２におけるゲート電極６とドレイン電極５との距離よりも短い。
【０１０６】
半導体装置１Ａでは、複数のゲート電極６において隣り合う２つのゲート電極６同士が半導体部３の第４窒化物半導体部３４上に形成された配線６１を介してつながっている。また、半導体装置１Ａでは、第１共通電極４０及び第２共通電極５０が、それぞれ、共通ソース電極及び共通ドレイン電極を構成している。
【０１０７】
ところで、半導体装置１Ａでは、第１方向Ｄ１における複数の半導体部３のピッチを短くすることにより、半導体装置１Ａのチップサイズを変えることなく複数の半導体部３の集積度を高くすることができ、半導体装置１Ａのオン抵抗を小さくすることができる。半導体装置１Ａにおいて第１方向Ｄ１における複数の半導体部３のピッチを変えた場合のオン抵抗−耐圧特性をシミュレーションした結果を図１０に示す。このシミュレーションでは、厚さ方向Ｄ０における半導体部３の厚さを７．５μｍで一定とした。図１０から分かるように、ピッチ２０μｍの場合と、ピッチ７．５μｍの場合とでは、ピッチ７．５μｍの場合のほうが、オン抵抗が小さくなっていることが分かる。
【０１０８】
また、半導体装置１Ａでは、複数の半導体部３の集積度を高める観点から第２窒化物半導体部３２において第１方向Ｄ１に交差する表面３２１のテーパ角θが７０度以上１００度以下であるのが好ましく、８０度以上９５度以下であるのがより好ましく、略９０度であるのが更に好ましい。半導体装置１Ａでは、複数の半導体部３の各々に発生する２次元電子ガス３７の濃度の低下を抑制する観点からはテーパ角θが７０度以上であるのが好ましい。テーパ角θと半導体部３の２次元電子ガスの濃度との関係をシミュレーションした結果を実施形態１で説明した図３及び４に示す。図３は、第２窒化物半導体部３２を構成するアンドープのＡｌＧａＮ結晶のＡｌの組成比（ＡｌxＧａ1-xＮにおけるｘ）を０．２５とした場合のシミュレーション結果である。また、図４における実線は、第２窒化物半導体部３２を構成するアンドープのＡｌＧａＮ結晶のＡｌの組成比を０．２５とした場合のシミュレーション結果である（図３の一部拡大図である）。また、図４における一点鎖線は、第２窒化物半導体部３２を構成するアンドープのＡｌＧａＮ結晶のＡｌの組成比を０．２０とした場合のシミュレーション結果である。また、図４における二点鎖線は、第２窒化物半導体部３２を構成するアンドープのＡｌＧａＮ結晶のＡｌの組成比を０．１５とした場合のシミュレーション結果である。図３及び４から分かるように、テーパ角が７０度以上であれば、２次元電子ガスの濃度の低下を抑制できることが分かる。
【０１０９】
以下では、半導体装置１Ａの製造方法の一例について図１１Ａ〜１１Ｃ、１２Ａ〜１２Ｃ、１３Ａ〜１３Ｃ及び１４Ａ〜１４Ｃに基づいて簡単に説明する。
【０１１０】
半導体装置１Ａの製造方法では、複数の半導体部３を形成するために、例えば、絶縁体部形成工程、第１エピタキシャル成長工程及び第２エピタキシャル成長工程を順次行う。半導体装置１Ａの製造方法では、第２エピタキシャル成長工程の後、多結晶除去工程、第１電極・第２電極形成工程及びゲート電極形成工程を順次行う。
【０１１１】
絶縁体部形成工程では、窒化物半導体基板２Ａの第１面２１Ａ上に、直線状であって窒化物半導体基板２Ａのｃ軸に沿った方向に並んでいる複数の絶縁体部９Ａを形成する（図１１Ａ及び１２Ａ参照）。絶縁体部９Ａの材料は、酸化シリコンである。絶縁体部形成工程では、例えば、薄膜形成技術、フォトリソグラフィ技術及びエッチング技術を利用して複数の絶縁体部９Ａを同時に形成する。
【０１１２】
第１エピタキシャル成長工程では、各々が窒化物半導体基板２Ａの第１面２１Ａにおいて複数の絶縁体部９Ａのうち隣り合う２つの絶縁体部９Ａの間の領域と当該２つの絶縁体部９Ａそれぞれの表面の一部とに跨る複数の第１窒化物半導体部３１をＥＬＯ（Epitaxial Lateral Overgrowth）によって形成する（図１１Ｂ及び１２Ｂ参照）。ＥＬＯは、選択成長と横方向成長を組み合わせた結晶成長技術である。つまり、第１窒化物半導体部３１のうち窒化物半導体基板２Ａの第１面２１Ａ上に直接形成される部分は選択成長により形成され、絶縁体部９Ａ上に形成される部分は横方向成長により形成されている。第１エピタキシャル成長工程では、エピタキシャル成長装置としてＭＯＶＰＥ装置を採用する。第１エピタキシャル成長工程では、Ｇａの原料ガスとしては、例えば、トリメチルガリウム（ＴＭＧａ）を採用する。また、Ｎの原料ガスとしては、ＮＨ3を採用する。各原料ガスそれぞれのキャリアガスとしては、例えば、Ｈ2ガス、Ｎ2ガス、Ｈ2ガスとＮ2ガスとの混合ガス等を採用する。第１窒化物半導体部３１の成長条件については、基板温度、Ｖ／III比、各原料ガスの供給量、成長圧力等を適宜設定すればよい。「Ｖ／III比」とは、III族元素の原料ガスのモル供給量［μmol/min］に対するＶ族元素の原料ガスのモル供給量［μmol/min］との比である。「成長圧力」とは、各原料ガス及び各キャリアガスをＭＯＶＰＥ装置の反応炉内に供給している状態における反応炉内の圧力である。
【０１１３】
第２エピタキシャル成長工程では、複数の第２窒化物半導体部３２を複数の第１窒化物半導体部３１のうち対応する第１窒化物半導体部３１上にエピタキシャル成長させる（図１１Ｃ及び１２Ｃ参照）。第２エピタキシャル成長工程では、エピタキシャル成長装置としてＭＯＶＰＥ装置を採用する。第２エピタキシャル成長工程は、第１エピタキシャル成長工程を行ったＭＯＶＰＥ装置内で第１エピタキシャル成長工程に続いて行う。第２エピタキシャル成長工程では、Ａｌの原料ガスとしては、例えば、トリメチルアルミニウム（ＴＭＡｌ）を採用する。また、Ｇａの原料ガスとしては、例えば、トリメチルガリウム（ＴＭＧａ）を採用する。また、Ｎの原料ガスとしては、ＮＨ3を採用する。各原料ガスそれぞれのキャリアガスとしては、例えば、Ｈ2ガス、Ｎ2ガス、Ｈ2ガスとＮ2ガスとの混合ガス等を採用する。第２窒化物半導体部３２の成長条件については、基板温度、Ｖ／III比、各原料ガスの供給量、成長圧力等を適宜設定すればよい。「Ｖ／III比」とは、III族元素の原料ガスのモル供給量［μmol/min］に対するＶ族元素の原料ガスのモル供給量［μmol/min］との比である。
【０１１４】
半導体装置１Ａの製造方法では、第２エピタキシャル成長工程において、複数の第２窒化物半導体部３２を一対一に対応する第１窒化物半導体部３１上にエピタキシャル成長させる際に、複数の第３窒化物半導体部３３及び複数の第４窒化物半導体部３４を第１窒化物半導体部３１上にエピタキシャル成長させ、かつ、複数の絶縁体部９Ａ上に多結晶ＡｌＧａＮ３９を堆積させる。複数の多結晶ＡｌＧａＮ３９は、複数の第２窒化物半導体部３２を第１窒化物半導体部３１上にエピタキシャル成長させる際に、各絶縁体部９Ａ上に堆積される。
【０１１５】
多結晶除去工程では、複数の絶縁体部９Ａの各々の上に形成されている多結晶ＡｌＧａＮ３９をエッチングすることで多結晶ＡｌＧａＮ３９を除去する（図１３Ａ及び１４Ａ参照）。多結晶除去工程では、例えば、ＴＭＡＨ（Tetra-Methyl-Ammonium Hydroxide）溶液を用いることにより、多結晶ＡｌＧａＮを選択的にエッチングすることができる。ＴＭＡＨ溶液の温度を８０℃程度とすることにより、室温の場合と比べてエッチング時間を短くすることができる。
【０１１６】
第１電極・第２電極形成工程では、複数の半導体部３の各々の上における第１電極４の形成予定領域、第２電極５の形成予定領域のそれぞれに金属部を形成した後、シンタ（sinter）を行うことで合金部を形成することによって、各々が金属部と合金部とを含む第１電極４及び第２電極５を形成する（図１３Ｂ及び１４Ｂ参照）。第１電極・第２電極形成工程では、上述のシンタを行うことによって、第４窒化物半導体部３４のうち金属部直下の部分に金属部の金属を拡散させることで合金部を形成する。第１電極・第２電極形成工程において、第１共通電極４０及び第２共通電極５０も形成するようにしてもよい。
【０１１７】
ゲート電極形成工程では、薄膜形成技術等を利用して複数のゲート電極６を形成する（図１３Ｃ及び１４Ｃ参照）。ゲート電極形成工程において、複数のゲート電極６と一緒に配線６１を形成する。
【０１１８】
半導体装置１Ａの製造方法では、ゲート電極形成工程が終了するまで窒化物半導体基板２Ａの元になるウェハを用いることで、半導体装置１Ａが複数形成されたウェハを得ることができる。半導体装置１Ａの製造方法では、半導体装置１Ａが複数形成されたウェハを例えばダイシングソー（Dicing Saw）等によって切断することで、複数の半導体装置１Ａを得ることができる。
【０１１９】
以上説明した実施形態２に係る半導体装置１Ａは、第１共通電極４０と第２共通電極５０との間の低抵抗化を図ることが可能となる。より詳細には、実施形態２に係る半導体装置１Ａは、オン抵抗の低抵抗化を図ることが可能となる。ここにおいて、半導体装置１Ａは、高耐圧化を図りつつオン抵抗の低抵抗化を図ることが可能となる。半導体装置１Ａでは、第２方向Ｄ２における第１電極４と第２電極５との距離を長くするほど耐圧を大きくすることができる。
【０１２０】
半導体装置１Ａでは、第１ヘテロ接合３５の数が多いほど低抵抗化を図れるので、第１方向Ｄ１において隣り合う第１ヘテロ接合３５間の距離を短くして第１ヘテロ接合３５の数を増やすことにより、半導体装置１ＡのＲonＡ（単位面積当たりのオン抵抗であり、単位は例えばΩ・ｃｍ2）の低抵抗化を図ることが可能となる。ここにおいて、「ＲonＡ」は、Ｒon（オン抵抗であり、単位はΩ）と半導体装置１Ａの面積（平面視における半導体装置１Ａのチップ面積であり、例えば、１ｃｍ×１ｃｍ＝１ｃｍ2）との積である。
【０１２１】
また、半導体装置１Ａでは、第１方向Ｄ１と第２方向Ｄ２との両方に直交する厚さ方向Ｄ０における第１ヘテロ接合３５の長さを長くするほど半導体装置１ＡのＲonＡの低抵抗化を図れる。
【０１２２】
半導体装置１Ａでは、ゲート電極６とドレイン電極５との間の距離であるゲート−ドレイン間距離によって半導体装置１Ａの耐圧を決めることができ、ドレイン電極５とソース電極４との間の距離であるドレイン−ソース間距離によって抵抗（オン抵抗）を決めることができる。オン抵抗は、ドレイン−ソース間距離だけでなく、窒化物半導体基板２Ａの厚さ方向Ｄ０に沿った方向における第１ヘテロ接合３５の長さ等にも依存する。
【０１２３】
（効果）
実施形態２に係る半導体装置１Ａは、窒化物半導体基板２Ａと、複数の絶縁体部９Ａと、複数の半導体部３と、複数の第１電極４と、複数の第２電極５と、第１共通電極４０と、第２共通電極５０と、を備える。窒化物半導体基板２Ａは、その厚さ方向Ｄ０において互いに反対側にある第１面２１Ａ及び第２面２２Ａを有する。窒化物半導体基板２Ａでは、第１面２１Ａがｃ軸に沿った結晶面である。複数の絶縁体部９Ａは、各々が窒化物半導体基板２Ａの厚さ方向Ｄ０と窒化物半導体基板２Ａのｃ軸に沿った第１方向Ｄ１との両方に直交する第２方向Ｄ２に長い直線状である。複数の絶縁体部９Ａは、窒化物半導体基板２Ａの第１面２１Ａ上において第１方向Ｄ１に並んでいる。複数の半導体部３は、第１方向Ｄ１において互いに離隔して並んでいる。複数の半導体部３の各々は、第１窒化物半導体部３１と、第２窒化物半導体部３２と、を有する。第１窒化物半導体部３１は、窒化物半導体基板２Ａの第１面２１Ａにおいて複数の絶縁体部９Ａのうち隣り合う２つの絶縁体部９Ａの間の領域上に形成され２つの絶縁体部９Ａ上に延びている。第２窒化物半導体部３２は、第１窒化物半導体部３１において第１方向Ｄ１に交差する２つの表面３１１、３１２のうち＋ｃ面に沿った表面３１１上に直接形成されている。複数の第１電極４の各々は、複数の半導体部３のうち対応する半導体部３の第１窒化物半導体部３１と第２窒化物半導体部３２とのヘテロ接合３５に電気的に接続されている。複数の第２電極５の各々は、複数の半導体部３のうち対応する半導体部３の第１窒化物半導体部３１と第２窒化物半導体部３２とのヘテロ接合３５に電気的に接続されている。複数の第２電極５の各々は、複数の第１電極４のうち対応する第１電極４と第２方向Ｄ２において離れている。第１共通電極４０には、複数の第１電極４が共通接続されている。第２共通電極５０には、複数の第２電極５が共通接続されている。
【０１２４】
実施形態２に係る半導体装置１Ａでは、低抵抗化を図ることが可能となる。
【０１２５】
（実施形態２の変形例）
上記の実施形態２は、本開示の様々な実施形態の一つに過ぎない。上記の実施形態２は、本開示の目的を達成できれば、設計等に応じて種々の変更が可能である。
【０１２６】
例えば、実施形態２に係る半導体装置１Ａの変形例１では、複数のゲート層を更に備えてもよい。複数のゲート層の各々は、第１方向Ｄ１において、対応するゲート電極６と半導体部３との間に介在している。より詳細には、複数のゲート層の各々は、第１方向Ｄ１において、対応するゲート電極６と第２窒化物半導体部３２との間に介在している。複数のゲート層の各々は、第２窒化物半導体部３２及び第１窒化物半導体部３１に空乏層を形成する。複数のゲート層の各々は、対応するゲート電極６とソース電極４との間に電圧が印加されておらず、対応するドレイン電極５とソース電極４との間に電圧が印加されていないときに、対応する半導体部３に空乏層を形成する。これにより、変形例１では、ノーマリオフ型の電界効果トランジスタを実現することが可能となる。変形例１では、対応するゲート電極６とソース電極４との間に半導体装置１Ａをオンさせるための電圧が印加されており、対応するドレイン電極５とソース電極４との間に電圧が印加されているときには、対応するソース電極４とドレイン電極５との間を２次元電子ガス３７で繋げることが可能となる。言い換えれば、変形例１では、第２方向Ｄ２において対向するソース電極４とドレイン電極５との間の途中で２次元電子ガス３７が空乏層により遮られなくなる。
【０１２７】
複数のゲート層の各々は、例えば、ｐ型半導体層である。ここにおいて、ｐ型半導体層は、例えば、金属酸化物層である。ｐ型半導体層として機能する金属酸化物層は、例えば、ＮｉＯ層である。ＮｉＯ層は、例えば、リチウム、ナトリウム、カリウム、ルビジウム及びセシウムの群から選ばれる少なくとも１種のアルカリ金属を不純物として含んでいてもよい。また、ＮｉＯ層は、例えば、不純物として添加されたときに一価となる銀、銅等の遷移金属を含んでいてもよい。第１方向Ｄ１における各ゲート層の厚さは、例えば、１００ｎｍである。また、各ゲート層は、ｐ型半導体層であればよく、ＮｉＯ層に限らず、例えば、ｐ型ＡｌＧａＮ層、ｐ型ＧａＮ等でもよい。
【０１２８】
また、実施形態２に係る半導体装置１Ａの変形例２では、実施形態２の半導体装置１Ａにおけるゲート電極６を備えていない。変形例２では、実施形態２の半導体装置１Ａと同様、複数のダブルヘテロ構造部３０が第１方向Ｄ１において並んでいるので、第１方向Ｄ１においてアンドープのＡｌＧａＮ結晶とアンドープのＧａＮ結晶とが交互に並んでいる。これにより、変形例２では、第１方向Ｄ１において複数の２次元電子ガス３７と複数の２次元正孔ガスとが交互に並んでいる。また、変形例２では、第１方向Ｄ１における第１電極４の幅が第１方向Ｄ１における半導体部３の幅と略同じであり、第１電極４が第１ヘテロ接合３５及び第２ヘテロ接合３６と直接的に電気的に接続されている。また、変形例２では、第１方向Ｄ１における第２電極５の幅が第１方向Ｄ１における半導体部３の幅と略同じであり、第２電極５が第１ヘテロ接合３５及び第２ヘテロ接合３６と直接的に電気的に接続されている。ここにおいて、変形例２では、ショットキーバリアダイオードが構成されている。変形例２では、２次元電子ガス３７に対しては第１電極４と第２電極５とのうち一方が仕事関数の大きい（ｐ形電極用）金属で、シンタ無しで形成されて電気的に接続されており、２次元正孔ガスに対して第１電極４と第２電極５とのうち一方が仕事関数の小さい（ｎ形電極用）金属で、シンタ有りで形成されている。また、変形例２では、第１電極４と第２電極５とのうちいずれか一方がアノード電極を構成し、他方がカソード電極を構成している。変形例２では、第１電極４と第２電極５との間に電圧を印加されたときに第１電極４と第２電極５とのうち相対的に高電位となるほうが、アノード電極を構成し、相対的に低電位となるほうがカソード電極を構成する。変形例２は、マルチチャネルダイオードである。
【０１２９】
さらに説明すれば、変形例２では、複数のダブルヘテロ構造部３０の各々は、第１方向Ｄ１において、第３窒化物半導体部３３、第１窒化物半導体部３１及び第２窒化物半導体部３２がこの順に並んでいる。複数のダブルヘテロ構造部３０の各々は、第１窒化物半導体部３１と第２窒化物半導体部３２とのヘテロ接合３５からなる第１ヘテロ接合３５と、第１窒化物半導体部３１と第３窒化物半導体部３３とのヘテロ接合３６からなる第２ヘテロ接合３６と、を有する。変形例２では、第１電極４と第２電極５とのうちいずれか一方がアノード電極を構成し、他方がカソード電極を構成する。これにより、変形例２では、高耐圧化を図りつつ低抵抗化を図ることが可能なダイオードを実現することが可能となる。
【０１３０】
また、半導体装置１Ａでは、第１電極４、第２電極５が、それぞれ、ソース電極、ドレイン電極を構成しているが、これに限らず、第１電極４、第２電極５が、それぞれ、ドレイン電極、ソース電極を構成していてもよい。
【０１３１】
また、窒化物半導体基板２Ａは、ＧａＮ基板に限らず、例えば、ＡｌＮ基板等でもよい。
【０１３２】
また、複数の半導体部３は、第１方向Ｄ１において等間隔で並んでいるが、必ずしも等間隔で並んでいる必要はない。
【０１３３】
また、半導体装置１Ａは、複数の半導体部３のうち隣り合う２つの半導体部３の間に設けられていて２つの半導体部３の間にあるゲート電極６を覆っている複数のパッシベーション部を備えていてもよい。複数のパッシベーション部の各々は、電気絶縁性を有する。複数のパッシベーション部の各々は、例えば、酸化シリコンにより形成されているが、これに限らず、例えば、窒化シリコンにより形成されていてもよい。
【０１３４】
また、第１窒化物半導体部３１のエピタキシャル成長法は、ＭＯＶＰＥに限らず、例えば、ＨＶＰＥ（Hydride Vapor Phase Epitaxy）であってもよい。また、第２窒化物半導体部３２、第３窒化物半導体部３３及び第４窒化物半導体部３４のエピタキシャル成長法は、例えば、ＭＯＶＰＥに限らず、例えば、ＨＶＰＥであってもよい。アンドープのＧａＮ結晶及びアンドープのＡｌＧａＮ結晶は、それぞれの成長時に不可避的に混入されるＭｇ、Ｈ、Ｓｉ、Ｃ、Ｏ等の不純物が存在してもよい。
【０１３５】
（まとめ）
以上説明した実施形態等から以下の態様が開示されている。
【０１３６】
第１の態様に係る半導体装置（１）は、複数の半導体部（３）と、複数の第１電極（４）と、複数の第２電極（５）と、第１共通電極（４０）と、第２共通電極（５０）と、を備える。複数の半導体部（３）は、第１方向（Ｄ１）において互いに離隔して並んでいる。複数の半導体部（３）の各々は、第１窒化物半導体部（３１）と第１窒化物半導体部（３１）よりもバンドギャップの大きな第２窒化物半導体部（３２）とのヘテロ接合（３５）を有する。複数の半導体部（３）の各々におけるヘテロ接合（３５）は、第１窒化物半導体部（３１）のｃ軸に沿っている第１方向（Ｄ１）に直交する第２方向（Ｄ２）に延びている。複数の第１電極（４）は、第１方向（Ｄ１）と第２方向（Ｄ２）との両方に直交する第３方向（Ｄ３）において、各々が複数の半導体部（３）のうち対応する半導体部（３）と重なっており対応する半導体部（３）のヘテロ接合（３５）と直接的に電気的に接続されている。複数の第２電極（５）は、第３方向（Ｄ３）において、各々が複数の半導体部（３）のうち対応する半導体部（３）を挟んで複数の第１電極（４）のうち対応する半導体部（３）に重なっている第１電極（４）とは反対側に位置しており対応する半導体部（３）のヘテロ接合（３５）と直接的に電気的に接続されている。第１共通電極（４０）には、複数の第１電極（４）が電気的に共通接続されている。第２共通電極（５０）には、複数の第２電極（５）が電気的に共通接続されている。
【０１３７】
第１の態様に係る半導体装置（１）では、低抵抗化を図ることが可能となる。
【０１３８】
第２の態様に係る半導体装置（１）は、第１の態様において、基板（２）を更に備える。基板（２）は、第３方向（Ｄ３）において互いに反対側にある第１面（２１）及び第２面（２２）を有する。複数の第２電極（５）は、基板（２）の第１面（２１）上に配置されている。
【０１３９】
第３の態様に係る半導体装置（１）では、第２の態様において、基板（２）は、窒化物半導体基板である。第１面（２１）が、窒化物半導体基板のｃ軸に沿った結晶面である。
【０１４０】
第４の態様に係る半導体装置（１）では、第３の態様において、第１窒化物半導体部（３１）は、窒化物半導体基板（基板２）を下地とするエピタキシャル層である。第２窒化物半導体部（３２）は、第１窒化物半導体部（３１）を下地とするエピタキシャル層である。
【０１４１】
第５の態様に係る半導体装置（１）は、第３又は４の態様のいずれか一つにおいて、複数の第２電極（５）の各々は、第２方向（Ｄ２）に沿った直線状である。複数の第２電極（５）は、基板（２）の第１面（２１）上で第１方向（Ｄ１）において互いに離隔して並んでいる。
【０１４２】
第５の態様に係る半導体装置（１）では、更なる低抵抗化を図ることが可能となる。
【０１４３】
第６の態様に係る半導体装置（１）は、第２〜５の態様のいずれか一つにおいて、複数の半導体部（３）の各々では、第２窒化物半導体部（３２）において第１方向（Ｄ１）に交差する表面（３２１）と、複数の第２電極（５）のうち対応する半導体部（３）のヘテロ接合（３５）と直接的に電気的に接続されている第２電極（５）において第１面（２１）に平行な表面と、のなす内角が７０度以上である。
【０１４４】
第６の態様に係る半導体装置（１）では、ヘテロ接合（３５）の近傍に発生する２次元電子ガスの濃度の低下を抑制することができる。
【０１４５】
第７の態様に係る半導体装置（１）は、第１〜６の態様のいずれか一つにおいて、複数のゲート電極（６）を更に備える。複数のゲート電極（６）の各々が、複数の半導体部（３）のうち対応する半導体部（３）の第２窒化物半導体部（３２）に第１方向（Ｄ１）において対向している。
【０１４６】
第７の態様に係る半導体装置（１）では、電界効果トランジスタを構成でき、かつ、電界効果トランジスタのオン抵抗の低抵抗化を図ることが可能となる。
【０１４７】
第８の態様に係る半導体装置の製造方法は、第５の態様に係る半導体装置（１）の製造方法であって、マスク部形成工程と、第１エピタキシャル成長工程と、第２エピタキシャル成長工程と、を備える。マスク部形成工程では、基板（２）の第１面（２１）上に各々が直線状であって基板（２）のｃ軸に沿った方向に並んでいる複数のマスク部（９）を形成する。第１エピタキシャル成長工程では、各々が基板（２）の第１面（２１）において複数のマスク部（９）のうち隣り合う２つのマスク部（９）の間の領域と２つのマスク部（９）それぞれの表面の一部とに跨る複数の第１窒化物半導体部（３１）をＥＬＯによって形成する。第２エピタキシャル成長工程では、複数の第２窒化物半導体部（３２）を複数の第１窒化物半導体部（３１）のうち対応する第１窒化物半導体部（３１）上にエピタキシャル成長させる。
【０１４８】
第８の態様に係る半導体装置の製造方法では、低抵抗化を図ることが可能な半導体装置（１）を提供することが可能となる。
【０１４９】
第９の態様に係る半導体装置（１Ａ）は、窒化物半導体基板（２Ａ）と、複数の絶縁体部（９Ａ）と、複数の半導体部（３）と、複数の第１電極（４）と、複数の第２電極（５）と、第１共通電極（４０）、第２共通電極（５０）と、を備える。窒化物半導体基板（２Ａ）は、その厚さ方向（Ｄ０）において互いに反対側にある第１面（２１Ａ）及び第２面（２２Ａ）を有する。窒化物半導体基板（２Ａ）では、第１面（２１Ａ）がｃ軸に沿った結晶面である。複数の絶縁体部（９Ａ）は、各々が窒化物半導体基板（２Ａ）の厚さ方向（Ｄ０）と窒化物半導体基板（２Ａ）のｃ軸に沿った第１方向（Ｄ１）との両方に直交する第２方向（Ｄ２）に長い直線状である。複数の絶縁体部（９Ａ）は、窒化物半導体基板（２Ａ）の第１面（２１Ａ）上において第１方向（Ｄ１）に並んでいる。複数の半導体部（３）は、第１方向（Ｄ１）において互いに離隔して並んでいる。複数の半導体部（３）の各々は、第１窒化物半導体部（３１）と、第２窒化物半導体部（３２）と、を有する。第１窒化物半導体部（３１）は、窒化物半導体基板（２Ａ）の第１面（２１Ａ）において複数の絶縁体部（９Ａ）のうち隣り合う２つの絶縁体部（９Ａ）の間の領域上に形成され２つの絶縁体部（９Ａ）上に延びている。第２窒化物半導体部（３２）は、第１窒化物半導体部（３１）において第１方向（Ｄ１）に交差する２つの表面（３１１、３１２）のうち＋ｃ面に沿った表面（３１１）上に直接形成されている。複数の第１電極（４）の各々は、複数の半導体部（３）のうち対応する半導体部（３）の第１窒化物半導体部（３１）と第２窒化物半導体部（３２）とのヘテロ接合（３５）に電気的に接続されている。複数の第２電極（５）の各々は、複数の半導体部（３）のうち対応する半導体部（３）の第１窒化物半導体部（３１）と第２窒化物半導体部（３２）とのヘテロ接合（３５）に電気的に接続されている。複数の第２電極（５）の各々は、複数の第１電極（４）のうち対応する第１電極（４）と第２方向（Ｄ２）において離れている。第１共通電極（４０）には、複数の第１電極（４）が共通接続されている。第２共通電極（５０）には、複数の第２電極（５）が共通接続されている。
【０１５０】
第９の態様に係る半導体装置（１Ａ）では、低抵抗化を図ることが可能となる。これにより、第９の態様に係る半導体装置（１Ａ）は、低損失化を図ることが可能となる。
【０１５１】
第１０の態様に係る半導体装置（１Ａ）では、第９の態様において、複数の第１電極（４）の各々は、厚さ方向（Ｄ０）において対応する半導体部（３）上に形成されている上部電極である。複数の第２電極（５）の各々は、厚さ方向（Ｄ０）において対応する半導体部（３）上に形成されている上部電極である。
【０１５２】
第１０の態様に係る半導体装置（１Ａ）では、その製造時に複数の第１電極（４）及び複数の第２電極（５）の形成が容易になる。
【０１５３】
第１１の態様に係る半導体装置（１Ａ）では、第９又は１０の態様において、複数の半導体部（３）の各々における第２窒化物半導体部（３２）において第１方向（Ｄ１）に交差する表面（３２１）と、複数の絶縁体部（９Ａ）のうち第２窒化物半導体部（３２）に接している絶縁体部（９Ａ）において窒化物半導体基板（２Ａ）の第１面（２１Ａ）に平行な表面と、のなす内角が７０度以上である。
【０１５４】
第１１の態様に係る半導体装置（１Ａ）では、ヘテロ接合（３５）の近傍に発生する２次元電子ガス（３７）の濃度の低下を抑制することができる。
【０１５５】
第１２の態様に係る半導体装置（１Ａ）では、第１１の態様において、第１窒化物半導体部（３１）は、窒化物半導体基板（２Ａ）を下地とするエピタキシャル層である。第２窒化物半導体部（３２）は、第１窒化物半導体部（３１）を下地とするエピタキシャル層である。
【０１５６】
第１３の態様に係る半導体装置（１Ａ）は、第９〜１２の態様のいずれか一つにおいて、複数のゲート電極（６）を更に備える。複数のゲート電極（６）の各々は、第１方向（Ｄ１）において複数の半導体部（３）のうち対応する半導体部（３）の第２窒化物半導体部（３２）に対向している。
【０１５７】
第１３の態様に係る半導体装置（１Ａ）では、高耐圧化及び低抵抗化を図ることが可能となる。
【０１５８】
第１４の態様に係る半導体装置の製造方法は、第９の態様の半導体装置（１Ａ）の製造方法であって、絶縁体部形成工程と、第１エピタキシャル成長工程と、第２エピタキシャル成長工程と、を備える。絶縁体部形成工程では、窒化物半導体基板（２Ａ）の第１面（２１Ａ）上に複数の絶縁体部（９Ａ）を形成する。第１エピタキシャル成長工程では、複数の第１窒化物半導体部（３１）をＥＬＯによって形成する。第２エピタキシャル成長工程では、複数の第１窒化物半導体部（３１）の各々の上に第２窒化物半導体部（３２）をエピタキシャル成長させる。
【０１５９】
第１４の態様に係る半導体装置の製造方法では、低抵抗化を図ることが可能な半導体装置（１Ａ）を提供することが可能となる。
【符号の説明】
【０１６０】
１  半導体装置
１Ａ  半導体装置
２  基板
２１  第１面
２２  第２面
２Ａ  窒化物半導体基板
２１Ａ  第１面
２２Ａ  第２面
３  半導体部
３１  第１窒化物半導体部
３１１  表面（第１表面）
３１２  表面（第２表面）
３２  第２窒化物半導体部
３２１  表面
３５  ヘテロ接合
４  第１電極
５  第２電極
６  ゲート電極
６  第３電極（ゲート電極）
９  マスク部
９Ａ  絶縁体部
４０  第１共通電極
５０  第２共通電極
Ｄ０  厚さ方向
Ｄ１  第１方向
Ｄ２  第２方向
Ｄ３  第３方向
【図１】
2019188767.tif 000003
【図２】
2019188767.tif 000004
【図３】
2019188767.tif 000005
【図４】
2019188767.tif 000006
【図５】
2019188767.tif 000007
【図６】
2019188767.tif 000008
【図７】
2019188767.tif 000009
【図８】
2019188767.tif 000010
【図９】
2019188767.tif 000011
【図１０】
2019188767.tif 000012
【図１１】
2019188767.tif 000013
【図１２】
2019188767.tif 000014
【図１３】
2019188767.tif 000015
【図１４】
2019188767.tif 000016
【国際調査報告】
2019188767.tif 000017
2019188767.tif 000018
2019188767.tif 000019